(57)【特許請求の範囲】
【請求項１】
剥離材（Ｒ１）上に、主成分として樹脂を含み、微粒子以外の成分からなる樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
表面（１）上の樹脂部分（Ｘ）の２３℃における弾性率が１．０×１０３〜８．０×１０８Ｐａであり、
剥離材（Ｒ１）を除去した際に、表出した前記樹脂層の表面（１）上の任意に選択された一辺５ｍｍの正方形で囲まれた領域（Ｐ１）内に、１００ｎｍ以上の最大高低差を有する凹部（Ｚ１）が複数出現し、当該領域（Ｐ１）内に出現した当該複数の凹部（Ｚ１）の９５％以上がそれぞれ互いに異なる形状を有しており、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在し、当該領域（Ｐ２）内に存在する当該複数の凹部（Ｚ２）の９５％以上がそれぞれ互いに異なる形状を有する、粘着シート。
【請求項２】
剥離材（Ｒ１）上に、主成分として樹脂を含み、微粒子以外の成分からなる樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
樹脂部分（Ｘ）の２３℃における弾性率が１．０×１０３〜８．０×１０８Ｐａであり、
剥離材（Ｒ１）が設けられた側の前記樹脂層の表面（１）上の任意に選択された一辺５ｍｍの正方形で囲まれた領域（Ｐ１）内に、１００ｎｍ以上の最大高低差を有する凹部（Ｚ１）が複数存在し、当該領域（Ｐ１）内に存在する当該複数の凹部（Ｚ１）の９５％以上がそれぞれ互いに異なる形状を有しており、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在し、当該領域（Ｐ２）内に存在する当該複数の凹部（Ｚ２）の９５％以上がそれぞれ互いに異なる形状を有する、粘着シート。
【請求項３】
前記樹脂層の表出した表面（１）上の貼付面の形状が、不定形である、請求項１に記載の粘着シート。
【請求項４】
剥離材（Ｒ１）を除去し、表出した前記樹脂層の表面（１）と、平滑面を有する透光性被着体の当該平滑面とを貼付した際に、表面（１）における当該透光性被着体の平滑面との貼付部分の面積割合が６０〜９９．９９９％である、請求項１〜３のいずれか一項に記載の粘着シート。
【請求項５】
剥離材（Ｒ１）を除去し、表出した前記樹脂層の表面（１）と、平滑面を有する透光性被着体の当該平滑面とを貼付した際に、表面（１）における当該透光性被着体の平滑面との貼付部分の形状が、不定形である、請求項１〜４のいずれか一項に記載の粘着シート。
【請求項６】
前記複数の凹部（Ｚ１）が、前記樹脂層の表面（１）上に不規則に出現もしくは存在する、請求項１〜５のいずれか一項に記載の粘着シート。
【請求項７】
表面（１）上の領域（Ｐ１）内に出現もしくは存在する凹部（Ｚ１）の１個以上が、領域（Ｐ１）の境界線である一辺５ｍｍの正方形のいずれかの辺まで延びている、請求項１〜６のいずれか一項に記載の粘着シート。
【請求項８】
表面（１）上の領域（Ｐ１）内に出現もしくは存在する凹部（Ｚ１）の１個以上が、当該領域（Ｐ１）と隣接する一辺５ｍｍの正方形で囲まれた１以上の他の領域（Ｐ１’）内まで連続した延びた形状である、請求項７に記載の粘着シート。
【請求項９】
表面（２）上の任意に選択された一辺１ｍｍの正方形で囲まれた領域（Ｑ２）内に、凹部（Ｚ２）が１個以上存在する、請求項１〜８のいずれか一項に記載の粘着シート。
【請求項１０】
前記微粒子が、シリカ粒子、酸化金属粒子、及びスメクタイトから選ばれる１種以上である、請求項１〜９のいずれか一項に記載の粘着シート。
【請求項１１】
前記樹脂層の表面（２）が粘着性を有し、表面（２）上に剥離材（Ｒ２）が積層する、請求項１〜１０のいずれか一項に記載の粘着シート。
【請求項１２】
前記樹脂層を８００℃で３０分間加熱した後の質量保持率が３〜９０質量％である、請求項１〜１１にいずれか一項に記載の粘着シート。
【請求項１３】
前記樹脂層の表面（１）と接触している剥離材（Ｒ１）の表面が、凹凸形状が形成させていない剥離処理面である、請求項１〜１２のいずれか一項に記載の粘着シート。
【請求項１４】
前記樹脂層が、剥離材（Ｒ１）側から、主に樹脂部分（Ｘ）を含み、粒子部分（Ｙ）の含有量が１５質量％未満であり、且つ樹脂部分（Ｘ）を構成する前記樹脂の含有量よりも少ない層（Ｘ１）、粒子部分（Ｙ）を１５質量％以上含む層（Ｙ１）、及び主に樹脂部分（Ｘ）を含み、粒子部分（Ｙ）の含有量が１５質量％未満であり、且つ樹脂部分（Ｘ）を構成する前記樹脂の含有量よりも少ない層（Ｘ２）をこの順で積層した多層構造を有する、請求項１〜１３のいずれか一項に記載の粘着シート。
【請求項１５】
層（Ｘ１）が主成分として樹脂を含み、微粒子の含有量が１５質量％未満であり、且つ前記樹脂の含有量よりも少ない組成物（ｘ１）から形成された層であり、
層（Ｙ１）が微粒子を１５質量％以上含む組成物（ｙ）から形成された層であり、
層（Ｘ２）が主成分として樹脂を含み、微粒子の含有量が１５質量％未満であり、且つ前記樹脂の含有量よりも少ない組成物（ｘ２）から形成された層である、請求項１４に記載の粘着シート。
【請求項１６】
請求項１〜１３のいずれか一項に記載の粘着シートを製造する方法であって、少なくとも下記工程（１）及び（２）を有する、粘着シートの製造方法。
工程（１）：剥離材（Ｒ１）上に、主成分として樹脂を含み、微粒子の含有量が１５質量％未満であり、且つ前記樹脂の含有量よりも少ない組成物（ｘ）からなる塗膜（ｘ’）、及び前記微粒子を１５質量％以上含む組成物（ｙ）からなる塗膜（ｙ’）を形成する工程
工程（２）：工程（１）で形成した塗膜（ｘ’）及び塗膜（ｙ’）を同時に乾燥させる工程
【請求項１７】
請求項１５に記載の粘着シートを製造する方法であって、少なくとも以下の工程（１Ａ）及び工程（２Ａ）を有する、粘着シートの製造方法。
工程（１Ａ）：剥離材（Ｒ１）上に、主成分として樹脂を含み、微粒子の含有量が１５質量％未満であり、且つ前記樹脂の含有量よりも少ない組成物（ｘ１）からなる塗膜（ｘ１’）、微粒子を１５質量％以上含む組成物（ｙ）からなる塗膜（ｙ’）、及び主成分として樹脂を含み、微粒子の含有量が１５質量％未満であり、且つ前記樹脂の含有量よりも少ない組成物（ｘ２）からなる塗膜（ｘ２’）をこの順で積層して形成する工程
工程（２Ａ）：工程（１Ａ）で形成した塗膜（ｘ１’）、塗膜（ｙ’）、及び塗膜（ｘ２’）を同時に乾燥させる工程
【請求項１８】
請求項１５に記載の粘着シートを製造する方法であって、少なくとも以下の工程（１Ｂ）及び工程（２Ｂ）を有する、粘着シートの製造方法。
工程（１Ｂ）：剥離材（Ｒ１）上に設けられた、主に樹脂部分（Ｘ）を含み、粒子部分（Ｙ）の含有量が１５質量％未満であり、且つ樹脂部分（Ｘ）を構成する前記樹脂の含有量よりも少ない層（Ｘ１）上に、前記微粒子を１５質量％以上含む組成物（ｙ）からなる塗膜（ｙ’）、及び主成分として樹脂を含み、微粒子の含有量が１５質量％未満であり、且つ前記樹脂の含有量よりも少ない組成物（ｘ２）からなる塗膜（ｘ２’）をこの順で積層して形成する工程
工程（２Ｂ）：工程（１Ｂ）で形成した塗膜（ｙ’）及び塗膜（ｘ２’）を同時に乾燥させる工程
【請求項１９】
剥離材（Ｒ１）上に、主成分として樹脂を含み、微粒子以外の成分からなる樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
剥離材（Ｒ１）を除去した際に、表出した前記樹脂層の表面（１）上の任意に選択された一辺５ｍｍの正方形で囲まれた領域（Ｐ１）内に、１００ｎｍ以上の最大高低差を有する凹部（Ｚ１）が複数出現し、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート。
【請求項２０】
剥離材（Ｒ１）上に、主成分として樹脂を含み、微粒子以外の成分からなる樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
剥離材（Ｒ１）が設けられた側の前記樹脂層の表面（１）上の任意に選択された一辺５ｍｍの正方形で囲まれた領域（Ｐ１）内に、１００ｎｍ以上の最大高低差を有する凹部（Ｚ１）が複数存在し、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート。
【発明の詳細な説明】
【技術分野】
【０００１】
本発明は粘着シート及び粘着シートの製造方法に関する。
【背景技術】
【０００２】
一般的な粘着シートは、基材と、該基材上に形成された粘着剤層と、必要に応じて該粘着剤層上に設けられた剥離材から構成されており、使用に際しては、剥離材が設けられている場合には、その剥離材を剥がし、粘着剤層を被着体に当接させて貼付する。
ところで、例えば、識別・装飾用、塗装マスキング用、金属板等の表面保護用等に使用する、貼付面積が大きい粘着シートは、被着体に貼付する際に、粘着剤層と被着体との間に空気溜まりが発生しやすく、その部分が「ふくれ」となって、粘着シートを被着体にきれいに貼付できにくいという問題がある。【０００３】
このような問題を解決するために、例えば、特許文献１には、粘着剤層の表面に、微細なエンボスパターンを有する剥離材を接触させて、粘着剤層の表面に、特定形状の溝を、所定パターンで人工的に配置させてなる粘着シートが開示されている。
このような粘着シートを用いることで、被着体との貼付時に発生した「空気溜まり」は、粘着剤層の表面に人工的に形成された溝を介して、外部へ逃すことができるとされている。
【先行技術文献】
【特許文献】
【０００４】
【特許文献１】特表２００１−５０７７３２号公報
【発明の概要】
【発明が解決しようとする課題】
【０００５】
しかしながら、特許文献１等に記載されたような、特定形状の溝が所定パターンで配置された粘着剤層を有する粘着シートは、溝の幅が狭いと空気が抜けにくく、溝の幅が広いと表面基材が凹んで外観が劣るだけでなく、粘着力が低下するという問題がある。
また、当該粘着シートは、溝が所定パターンで配置されているため、溝が配置された箇所の粘着力は局所的に劣り、当該粘着シートを被着体に貼付した際、当該箇所から剥がれが発生する可能性がある。
一方、当該粘着シートを被着体に貼付後に再剥離する際、当該粘着シートの粘着特性が局所的に異なるため、粘着シートの剥がす方向によっては、被着体に糊残りが生じる恐れがある。例えば、格子状に溝が配置された粘着剤層を有する粘着シートの場合、斜め方向に剥離すると、被着体に糊残りが生じる可能性がある。
さらに、当該粘着シートに対して打ち抜き加工を行う場合、溝の配置パターンと打ち抜き加工のパターンとが重なる恐れがある。その場合、切り込み深さにバラつきが生じ、適切に粘着シートに切り込みを形成できない等の問題がある。【０００６】
また、一般的に、粘着シートに設けられた剥離材を剥がしやすくするために、剥離材にのみ切り込みを施し、剥離のきっかけを設ける工程（いわゆる背割れ加工）を行うことがある。当該工程を行う場合、粘着シートから剥離材を一旦剥がして、剥離材に切り込みを施した後、再度剥離材と粘着シートの粘着剤層とをラミネートすることが一般的である。
しかし、特許文献１に記載の粘着シートでは、エンボスライナーを剥離材として用いているため、再度剥離材と粘着剤層とをラミネートする際に、剥離材のエンボスパターンに追従しにくいため、エンボス加工が施されていない別の剥離材を用意する必要が生じる。【０００７】
さらに、特許文献１では、粘着剤層に微細構造を形成するために、一度エンボスライナーに粘着剤を塗布し粘着剤層を形成してから、当該粘着剤層と基材とをラミネートする方法（いわゆる転写塗布法）を採用している。しかしながら、上記基材として、ポリオレフィン系基材等の低極性表面を有する基材を用いると、当該方法では、基材と粘着剤層との界面に十分な密着性が得られない。
その上、紙からなる剥離材と異なり、樹脂フィルムからなる剥離材では、粘着剤層に対して、微細なエンボスパターンの形成が難しい。
他にも、特許文献１に記載の粘着シートは、耐ブリスター性が劣るため、高温下で使用した場合に、ブリスターが発生しやすい等の問題がある。【０００８】
本発明は、被着体に貼付した際に、生じ得る空気溜まりを容易に除去することができる優れたエア抜け性を有すると共に、耐ブリスター性及び粘着特性も良好である、粘着シートを提供することを目的とする。
【課題を解決するための手段】
【０００９】
本発明者は、主成分として樹脂を含む樹脂部分と、微粒子からなる粒子部分とを含む樹脂層を有し、当該樹脂層の２つの表面上の任意に選択された所定の領域内に、それぞれ特定値以上の最大高低差を有する複数の凹部が存在すると共に、所定の割合以上の当該複数の凹部が、互いに異なる形状を有する粘着シートが、上記課題を解決し得ることを見出し、本発明を完成させた。【００１０】
すなわち、本発明は、下記［１］〜［２１］を提供するものである。
［１］剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
表面（１）上の樹脂部分（Ｘ）の２３℃における弾性率が１．０×１０３〜８．０×１０８Ｐａであり、
剥離材（Ｒ１）を除去した際に、表出した前記樹脂層の表面（１）上の任意に選択された一辺５ｍｍの正方形で囲まれた領域（Ｐ１）内に、１００ｎｍ以上の最大高低差を有する凹部（Ｚ１）が複数出現し、当該領域（Ｐ１）内に出現した当該複数の凹部（Ｚ１）の９５％以上がそれぞれ互いに異なる形状を有しており、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在し、当該領域（Ｐ２）内に存在する当該複数の凹部（Ｚ２）の９５％以上がそれぞれ互いに異なる形状を有する、粘着シート（以下、「第１の粘着シート」ともいう）。
［２］剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
樹脂部分（Ｘ）の２３℃における弾性率が１．０×１０３〜８．０×１０８Ｐａであり、
剥離材（Ｒ１）が設けられた側の前記樹脂層の表面（１）上の任意に選択された一辺５ｍｍの正方形で囲まれた領域（Ｐ１）内に、１００ｎｍ以上の最大高低差を有する凹部（Ｚ１）が複数存在し、当該領域（Ｐ１）内に存在する当該複数の凹部（Ｚ１）の９５％以上がそれぞれ互いに異なる形状を有しており、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在し、当該領域（Ｐ２）内に存在する当該複数の凹部（Ｚ２）の９５％以上がそれぞれ互いに異なる形状を有する、粘着シート（以下、「第２の粘着シート」ともいう）。
［３］前記樹脂層の表出した表面（１）上の貼付面の形状が、不定形である、上記［１］に記載の粘着シート。
［４］剥離材（Ｒ１）を除去し、表出した前記樹脂層の表面（１）と、平滑面を有する透光性被着体の当該平滑面とを貼付した際に、表面（１）における当該透光性被着体の平滑面との貼付部分の面積割合が６０〜９９．９９９％である、上記［１］〜［３］のいずれか一項に記載の粘着シート。
［５］剥離材（Ｒ１）を除去し、表出した前記樹脂層の表面（１）と、平滑面を有する透光性被着体の当該平滑面とを貼付した際に、表面（１）における当該透光性被着体の平滑面との貼付部分の形状が、不定形である、上記［１］〜［４］のいずれか一項に記載の粘着シート。
［６］前記複数の凹部（Ｚ１）が、前記樹脂層の表面（１）上に不規則に出現もしくは存在する、上記［１］〜［５］のいずれか一項に記載の粘着シート。
［７］表面（１）上の領域（Ｐ１）内に出現もしくは存在する凹部（Ｚ１）の１個以上が、領域（Ｐ１）の境界線である一辺５ｍｍの正方形のいずれかの辺まで延びている、上記［１］〜［６］のいずれか一項に記載の粘着シート。
［８］表面（１）上の領域（Ｐ１）内に出現もしくは存在する凹部（Ｚ１）の１個以上が、当該領域（Ｐ１）と隣接する一辺５ｍｍの正方形で囲まれた１以上の他の領域（Ｐ１’）内まで連続した延びた形状である、上記［７］に記載の粘着シート。
［９］表面（２）上の任意に選択された一辺１ｍｍの正方形で囲まれた領域（Ｑ２）内に、凹部（Ｚ２）が１個以上存在する、上記［１］〜［８］のいずれか一項に記載の粘着シート。
［１０］樹脂部分（Ｘ）に含まれる前記樹脂が、粘着性樹脂を含む、上記［１］〜［９］のいずれか一項に記載の粘着シート。
［１１］樹脂部分（Ｘ）に含まれる前記樹脂が、官能基を有する樹脂を含む、上記［１］〜［１０］のいずれか一項に記載の粘着シート。
［１２］前記官能基がカルボキシル基である、上記［１１］に記載の粘着シート。
［１３］樹脂部分（Ｘ）が、さらに金属キレート系架橋剤及びエポキシ系架橋剤から選ばれる１種以上を含む、上記［１１］又は［１２］に記載の粘着シート。
［１４］樹脂部分（Ｘ）が、金属キレート系架橋剤及びエポキシ系架橋剤を共に含む、上記［１１］〜［１３］のいずれか一項に記載の粘着シート。
［１５］前記微粒子が、シリカ粒子、酸化金属粒子、及びスメクタイトから選ばれる１種以上である、上記［１］〜［１４］にいずれか一項に記載の粘着シート。
［１６］前記樹脂層の表面（２）が粘着性を有し、表面（２）上に剥離材（Ｒ２）が積層する、上記［１］〜［１５］のいずれか一項に記載の粘着シート。
［１７］前記樹脂層を８００℃で３０分間加熱した後の質量保持率が３〜９０質量％である、上記［１］〜［１６］のいずれか一項に記載の粘着シート。
［１８］前記樹脂層の表面（１）と接触している剥離材（Ｒ１）の表面が、凹凸形状が形成させていない剥離処理面である、上記［１］〜［１７］のいずれか一項に記載の粘着シート。
［１９］凹部（Ｚ２）が、エンボスパターンの転写により形成されたものではない、上記［１］〜［１８］にいずれか一項に記載の粘着シート。
［２０］前記樹脂層が、剥離材（Ｒ１）側から、主に樹脂部分（Ｘ）を含む層（Ｘ１）、粒子部分（Ｙ）を１５質量％以上含む層（Ｙ１）、及び主に樹脂部分（Ｘ）を含む層（Ｘ２）をこの順で積層した多層構造を有する、上記［１］〜［１９］のいずれか一項に記載の粘着シート。
［２１］層（Ｘ１）が主成分として樹脂を含む組成物から形成された層であり、
層（Ｙ１）が微粒子を１５質量％以上含む組成物から形成された層であり、
層（Ｘ２）が主成分として樹脂を含む組成物から形成された層である、上記［２０］に記載の粘着シート。
［２２］上記［１］〜［１９］のいずれか一項に記載の粘着シートを製造する方法であって、少なくとも下記工程（１）及び（２）を有する、粘着シートの製造方法。
工程（１）：剥離材（Ｒ１）上に、主成分として樹脂を含む組成物（ｘ）からなる塗膜（ｘ’）、及び前記微粒子を１５質量％以上含む組成物（ｙ）からなる塗膜（ｙ’）を形成する工程
工程（２）：工程（１）で形成した塗膜（ｘ’）及び塗膜（ｙ’）を同時に乾燥させる工程
［２３］上記［２１］に記載の粘着シートを製造する方法であって、少なくとも以下の工程（１Ａ）及び工程（２Ａ）を有する、粘着シートの製造方法。
工程（１Ａ）：剥離材（Ｒ１）上に、主成分として樹脂を含む組成物（ｘ１）からなる塗膜（ｘ１’）、微粒子を１５質量％以上含む組成物（ｙ）からなる塗膜（ｙ’）、及び主成分として樹脂を含む組成物（ｘ２）からなる塗膜（ｘ２’）をこの順で積層して形成する工程
工程（２Ａ）：工程（１Ａ）で形成した塗膜（ｘ１’）、塗膜（ｙ’）、及び塗膜（ｘ２’）を同時に乾燥させる工程
［２４］上記［２１］に記載の粘着シートを製造する方法であって、少なくとも以下の工程（１Ｂ）及び工程（２Ｂ）を有する、粘着シートの製造方法。
工程（１Ｂ）：剥離材（Ｒ１）上に設けられた、主に樹脂部分（Ｘ）を含む層（Ｘ１）上に、前記微粒子を１５質量％以上含む組成物（ｙ）からなる塗膜（ｙ’）、及び主成分として樹脂を含む組成物（ｘ２）からなる塗膜（ｘ２’）をこの順で積層して形成する工程
工程（２Ｂ）：工程（１Ｂ）で形成した塗膜（ｙ’）及び塗膜（ｘ２’）を同時に乾燥させる工程
【発明の効果】
【００１１】
本発明の粘着シートは、被着体に貼付した際に、生じ得る空気溜まりを容易に除去することができる優れたエア抜け性を有すると共に、耐ブリスター性及び粘着特性も良好である。
【図面の簡単な説明】
【００１２】
【図１】本発明の第１の粘着シートの構成の一例を示す、該粘着シートの断面模式図である。
【図２】本発明の第２の粘着シートの構成の一例を示す、該粘着シートの断面模式図である。
【図３】本発明の粘着シートが有する樹脂層の表面（１）側の形状の一例を示す、該樹脂層の断面模式図である。
【図４】本発明の粘着シートが有する樹脂層の表面（１）の一例を示す、該表面（１）の平面模式図である。
【図５】樹脂層の表面（１）と、平滑面を有する透光性被着体の当該平滑面とを貼付した際に、表面（１）における当該透光性被着体の平滑面との貼付部分の面積割合の測定方法を示す模式図である。
【図６】本発明の粘着シートが有する樹脂層の表面（２）側の形状の一例を示す、該樹脂層の断面模式図である。
【図７】実施例１で作製した粘着シートについて、剥離材（Ｒ１）を除去後に走査型電子顕微鏡で観察した際の画像であって、（ａ）は当該粘着シートの樹脂層の表面（１）側近傍の断面画像、（ｂ）は当該粘着シートの樹脂層の表面（１）の斜視画像である。
【図８】実施例１で作製した粘着シートについて、剥離剤（Ｒ１）を除去後に走査型電子顕微鏡で観察した際の画像であって、（ａ）は当該粘着シートの樹脂層の側面側から斜視した表面（１）の斜視画像、（ｂ）は（ａ）の拡大画像である。
【図９】実施例１で作製した粘着シートを走査型電子顕微鏡で観察した際の画像であって、（ａ）は当該粘着シートの樹脂層の表面（２）側近傍の断面画像、（ｂ）は当該粘着シートの樹脂層の表面（２）の斜視画像である（なお、図８の画像は、樹脂層の表面（２）上の凹部の存在を確認するため、樹脂層の表面（２）上に基材をラミネートする前（裏面処理前）に撮影して取得したものである）。
【図１０】実施例８で作製した粘着シートについて、剥離剤（Ｒ１）を除去後に走査型電子顕微鏡で観察した際の画像であって、（ａ）は当該粘着シートの樹脂層の表面（１）の斜視画像、（ｂ）は当該粘着シートの樹脂層の表面（２）の斜視画像である（なお、図９（ｂ）の画像は、樹脂層の表面（２）上の凹部の存在を確認するため、樹脂層の表面（２）上に基材をラミネートする前（裏面処理前）に撮影して取得したものである）。
【図１１】比較例１で作製した粘着シートについて、剥離剤（Ｒ１）を除去後に走査型電子顕微鏡で観察した際の画像であって、（ａ）は当該粘着シートの断面画像、（ｂ）は当該粘着シートの樹脂層の表面（１）の斜視画像である。
【発明を実施するための形態】
【００１３】
本発明において、例えば、「主成分としてＸＸ成分を含むＹＹ」及び「主にＸＸ成分からなるＹＹ」との記載は、「ＹＹに含まれる成分のうち、最も含有量が多い成分はＸＸ成分である」ということを意味している。当該記載における具体的なＸＸ成分の含有量としては、ＹＹの全量（１００質量％）に対して、通常５０質量％以上であることを意味するが、当該ＸＸ成分の含有量としては、好ましくは６５〜１００質量％、より好ましくは７５〜１００質量％、更に好ましくは８５〜１００質量％である。
また、本発明において、例えば、「（メタ）アクリル酸」とは、「アクリル酸」と「メタクリル酸」の双方を示し、他の類似用語も同様である。
さらに、好ましい数値範囲（例えば、含有量等の範囲）について、段階的に記載された下限値及び上限値は、それぞれ独立して組み合わせることができる。例えば、「好ましくは１０〜９０、より好ましくは３０〜６０」という記載から、「好ましい下限値（１０）」と「より好ましい上限値（６０）」とを組み合わせて、「１０〜６０」とすることもできる。
【００１４】
〔粘着シートの構成〕
まず、本発明の粘着シートの構成について説明する。
本発明の粘着シートは、剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有するものであれば、特に制限されない。
また、本発明の粘着シートは、少なくとも剥離材（Ｒ１）が設けられた側の前記樹脂層の表面（１）（以下、単に「樹脂層の表面（１）」ともいう）が粘着性を有する。
なお、本発明の一態様の粘着シートにおいては、基材又は剥離材（Ｒ２）が設けられた側の前記樹脂層の表面（２）（以下、単に「樹脂層の表面（２）」ともいう）についても、粘着性を有していてもよい。特に、樹脂層の表面（２）が粘着性を有し、表面（２）上に剥離材（Ｒ２）が積層した粘着シートは、両面に粘着性を有する粘着シートとすることができる。
【００１５】
本発明の粘着シートは、剥離材（Ｒ１）を除去する前において、樹脂層の表面（１）上に、１００ｎｍ以上の最大高低差を有する凹部（Ｚ１）が存在しているか否かによって、図１（ａ）及び（ｂ）に示す粘着シート１ａ、１ｂのような構成を有する「第１の粘着シート」と、図２（ａ）及び（ｂ）に示す粘着シート２ａ、２ｂのような構成を有する「第２の粘着シート」とに分けることができる。
【００１６】
本発明の粘着シートにおいて、表面（１）上に出現もしくは存在する凹部（Ｚ１）を平面視した場合における凹部（Ｚ１）の長さは、特に制限はない。つまり、凹部（Ｚ１）は、比較的長い溝形状のものや、比較的短い窪み形状のものが含まれる。また、後述の表面（２）上に存在する凹部（Ｚ２）についても、凹部（Ｚ１）と同様に、比較的長い溝形状のものや、比較的短い窪み形状のものが含まれる。
【００１７】
以下、本発明の第１の粘着シート及び第２の粘着シートの構成について説明する。
なお、以下の記載において、「本発明の第１の粘着シート」と「本発明の第２の粘着シート」をまとめて、「本発明の粘着シート」ともいう。
【００１８】
（第１の粘着シートの構成）
本発明の第１の粘着シートは、図１（ａ）及び（ｂ）に示す粘着シート１ａ、１ｂのように、樹脂層１２の表面（２）１２２上には、０．５μｍ以上の最大高低差を有する凹部（Ｚ２）２２が複数存在している。
一方、本発明の第１の粘着シートは、剥離材（Ｒ１）１１を除去する前においては、樹脂層１２の表面（１）１２１上に凹部（Ｚ１）の存在は確認されないが、剥離材（Ｒ１）１１を除去した際に、表出した樹脂層１２の表面（１）１２１上に、１００ｎｍ以上の最大高低差を有する凹部（Ｚ１）が複数出現する。
なお、図１の粘着シート１ａ、１ｂの剥離材（Ｒ１）１１を一旦除去し、樹脂層１２の表面（１）１２１上に複数の凹部（Ｚ１）を出現させた後、再度、表面（１）上に剥離材（Ｒ１）１１を貼り合わせることで、図２（ａ）及び（ｂ）に示す粘着シート２ａ、２ｂのような本発明の第２の粘着シートとすることができる。
【００１９】
本発明の一態様の第１の粘着シートの具体的な構成として、例えば、図１（ａ）に示すような、剥離材（Ｒ１）１１上に、樹脂層１２、及び基材１３をこの順で積層した構成を有する粘着シート１ａが挙げられる。
また、図１（ｂ）に示すような、剥離材（Ｒ１）１１上に、樹脂層１２、及び剥離材（Ｒ２）１４をこの順で積層した構成を有する粘着シート１ｂであってもよい。
【００２０】
本発明の第１の粘着シートは、少なくとも樹脂層１２の表面（１）１２１は粘着性を有するが、樹脂層１２の表面（２）１２２も粘着性を有していてもよい。
表面（２）も粘着性を有することで、図１（ａ）に示す粘着シート１ａであれば、樹脂層１２と基材１３との密着性が良好となり、図１（ｂ）に示す粘着シート１ｂであれば、両面粘着シートとすることができる。
【００２１】
（第２の粘着シートの構成）
本発明の第２の粘着シートは、図２（ａ）及び（ｂ）に示す粘着シート２ａ、２ｂのように、樹脂層１２の表面（２）１２２上には、０．５μｍ以上の最大高低差を有する凹部（Ｚ２）２２が複数存在し、樹脂層１２の表面（１）１２１上には、１００ｎｍ以上の最大高低差を有する凹部（Ｚ１）２１が複数存在している。
【００２２】
本発明の一態様の第２の粘着シートの具体的な構成としては、例えば、図２（ａ）に示すような、剥離材（Ｒ１）１１上に、樹脂層１２、及び基材１３をこの順で積層した構成を有する粘着シート２ａが挙げられる。
また、図２（ｂ）に示すような、剥離材（Ｒ１）１１上に、樹脂層１２、及び剥離材（Ｒ２）１４をこの順で積層した構成を有する粘着シート２ｂであってもよい。
【００２３】
また、本発明の第２の粘着シートについても、少なくとも樹脂層１２の表面（１）１２１は粘着性を有するが、樹脂層１２の表面（２）１２２も粘着性を有していてもよい。
表面（２）も粘着性を有することで、図２（ａ）に示す粘着シート２ａであれば、樹脂層１２と基材１３との密着性が良好となり、図２（ｂ）に示す粘着シート２ｂであれば、両面粘着シートとすることができる。
【００２４】
本発明の粘着シートが有する樹脂層１２は、主成分として樹脂を含む樹脂部分（Ｘ）と、微粒子からなる粒子部分（Ｙ）とを含む層である。
樹脂層中に粒子部分（Ｙ）が含まれることで、得られる粘着シートを高温下で使用した場合に、ブリスターの発生を効果的に抑制することができる。
樹脂層１２中の樹脂部分（Ｘ）と粒子部分（Ｙ）との分布の構成としては、樹脂部分（Ｘ）と粒子部分（Ｙ）とがほぼ均等に分布した構成であってもよく、局所的に主に樹脂部分（Ｘ）からなる箇所と、主に粒子部分（Ｙ）からなる箇所と、分けられるような構成であってもよい。
また、図１（ａ）及び（ｂ）、図２（ａ）及び（ｂ）に示すように、樹脂層１２のうち、表面（２）上に凹部（Ｚ２）２２が形成されている箇所においては、粒子部分（Ｙ）が占める割合が他に比べて少なくなるような分布であってもよいし、粒子部分（Ｙ）が部分的に存在しなくてもよい。
【００２５】
なお、本発明の粘着シートが有する樹脂層の表面（２）上の凹部（Ｚ２）は、例えば、樹脂層の表面にエンボスパターンが施された剥離材を押し付けて形成する等のエンボスパターンの転写により形成されるような、事前に設計した形状を有する溝とは異なる。
凹部（Ｚ２）は、上記樹脂層の自己形成化によって形成されたものであることが好ましい。
本発明において、「自己形成化」とは、樹脂層の自律的な形成過程において、自然に無秩序な形状を作り出す現象を意味し、より詳しくは、樹脂層の形成材料である組成物から形成された塗膜を乾燥して、樹脂層の自律的な形成過程において、自然に無秩序な形状を作り出す現象を意味する。
つまり、樹脂層の自己形成化によって形成された凹部（Ｚ２）は、樹脂層の形成材料である組成物からなる塗膜の乾燥工程で形成されたものである。
なお、このように樹脂層の自己形成化によって形成された凹部（Ｚ２）の形状は、乾燥条件や樹脂層の形成材料である組成物中の成分の種類や含有量を調整することで、ある程度の調整は可能ではあるものの、エンボスパターンの転写により形成される溝とは異なり、「全く同じ形状のものを再現することは事実上できない」といえる。
また、当該凹部（Ｚ２）は、エンボスパターンが施された剥離材等を用いたエンボスパターンの転写により形成される溝のような、予め決められた位置に形成されるものではない。
【００２６】
本発明の粘着シートが有する樹脂層の表面（２）上に凹部（Ｚ２）が形成される過程は、以下のように考えられる。
まず、粒子部分（Ｙ）の形成材料となる微粒子を含む組成物からなる塗膜の形成時において、当該塗膜中には、無作為に微粒子が存在している。
ここで、塗膜を乾燥させる工程にて、塗膜内部に収縮応力が発生して、微粒子の存在に起因すると思われる樹脂の結合力が弱くなった部分で、塗膜内で割れが生じる。そして、この割れ部分の周辺の樹脂が、割れにより一時的に生じた空間に流入することで、樹脂層の表面（２）上に凹部（Ｚ２）が形成されると考えられる。
なお、塗膜の乾燥過程において、塗膜内で割れが生じた際に、当初存在していた微粒子が他の部分に押しのけられるために、凹部（Ｚ２）が形成された箇所の粒子部分（Ｙ）が占める割合が他に比べて少なくなるのではないかと考えられる。
【００２７】
また、本発明の第１の粘着シートは、樹脂層の表面（２）上に形成される複数の凹部（Ｚ２）の存在、及び、樹脂層中の微粒子の不均一な分布によって、表面（１）が部分的に不均一な分布になると考えられる。そのため、本発明の第１の粘着シートは、剥離材（Ｒ１）を除去した際に、樹脂層の表面（１）上に凹部（Ｚ１）が出現するものと考えられる。
そのため、本発明の第１及び第２の粘着シートが有する樹脂層の表面（１）上に出現もしくは存在する凹部（Ｚ１）は、例えば、樹脂層の表面にエンボスパターンが施された剥離材を押し付けて形成する等のエンボスパターンの転写により形成されるような、事前に設計した形状を有する溝とは異なる。
つまり、凹部（Ｚ１）の形状は、凹部（Ｚ２）と同様に、エンボスパターンの転写により形成される溝とは異なり、「全く同じ形状のものを再現することは事実上できない」といえる。
また、当該凹部（Ｚ１）は、エンボスパターンが施された剥離材等を用いたエンボスパターンの転写により形成される溝のような、予め決められた位置に形成されるものではない。
【００２８】
なお、凹部（Ｚ２）は、例えば、微粒子の含有量が多く、樹脂の含有量が少ない組成物からなる塗膜と、主成分として樹脂を含む組成物からなる塗膜とを別々に形成し、この２つの塗膜を同時に乾燥させることで、形成され易い。凹部（Ｚ２）が形成されることで、剥離材（Ｒ１）を除去した際に、表面（１）上に凹部（Ｚ１）が出現し易くなる。
樹脂の含有量が異なる２層の塗膜を形成した後、当該２層の塗膜を同時に乾燥させることで、乾燥する際に塗膜内部に収縮応力差が発生し、塗膜の割れを生じ易くなると考えられる。
【００２９】
なお、凹部（Ｚ２）を形成し易くし、表面（１）上に凹部（Ｚ１）を出現し易くする観点から、以下の事項を適宜考慮の上、調整することが好ましい。これらの事項による要因が複合的に作用して、凹部（Ｚ２）が形成し易くなると共に、凹部（Ｚ１）が出現し易くなるものと考えられる。
ちなみに、凹部（Ｚ２）を形成し易くし、表面（１）上に凹部（Ｚ１）を出現し易くするための各事項の好適な態様は、後述の該当項目での記載のとおりである。
・塗膜の形成材料である組成物中に含まれる樹脂の種類、構成モノマー、分子量、含有量。
・塗膜の形成材料である組成物中に含まれる架橋剤の種類、溶媒の種類。
・塗膜の形成材料である組成物の粘度、固形分濃度。
・微粒子の形状、種類、質量濃度。
・塗膜の形成材料である組成物及び塗膜中の微粒子の分散状態、微粒子の含有量。
・形成する塗膜の厚さ。（複層の場合は、各塗膜の厚さ）
・形成した塗膜の乾燥温度、乾燥時間。
【００３０】
なお、一般的な粘着シートの粘着剤層の形成においては、平坦な表面を有する粘着剤層を形成することを目的とし、上記の事項を適宜設定している場合が多い。
一方、本発明では、意図的に凹部（Ｚ２）を形成し、剥離材（Ｒ１）を除去した際に、表面（１）上に粘着シートのエア抜け性の向上に寄与し得る凹部（Ｚ１）が出現するように上記の事項を設定しており、一般的な粘着シートの粘着剤層の設計方法とは、全く異なる。
【００３１】
上記の事項は、形成される塗膜中に含まれる微粒子や樹脂の流動性を考慮して、適宜設定されることが好ましい。
例えば、微粒子を多く含む組成物からなる塗膜の粘度を適度な範囲に調整することで、塗膜中での微粒子の所定の流動性を維持しつつも、他の塗膜（樹脂を多く含む塗膜）との入り混じりを適度に抑制することができる。このように調整することで、樹脂を多く含む塗膜において、水平方向に割れが生じ、凹部（Ｚ２）が形成され易くなる傾向にある。
その結果、表面（２）上における、形成される凹部（Ｚ２）の占める割合を増やすことができると共に、互いに繋がっている凹部（Ｚ２）の割合も増やし、剥離材（Ｒ１）を除去した際に、表面（１）上に凹部（Ｚ１）が出現し易くなる。
【００３２】
また、上記の事項の中でも、樹脂を多く含む塗膜に含まれる樹脂が適度な粘弾性を有するように、当該樹脂の種類、構成モノマー、分子量、樹脂の含有量を適宜調整することが好ましい。
つまり、塗膜の硬さ（樹脂の粘弾性、塗布液の粘度等の因子で決まる硬さ）を適度に硬くすることで、樹脂部分（Ｘ）の収縮応力が強くなり、凹部（Ｚ２）が形成し易くなる。当該塗膜の硬さが硬いほど収縮応力が強くなり、凹部（Ｚ２）が発生しやすくなるが、硬すぎると塗布適性が低下する。また、樹脂の弾性を上げ過ぎると、塗膜から形成される樹脂層の粘着力が低下する傾向にある。その点を考慮して、樹脂の粘弾性を適度に調整することが好ましい。
また、微粒子や樹脂等を適切に選択して、微粒子の分散状態を適切化することで、微粒子による樹脂層の厚さの膨れ上がりの程度や、凹部（Ｚ２）の自己形成力を調節し、結果的に表面（２）上に凹部（Ｚ２）を形成し易く調整できるものと考えられる。
【００３３】
さらに、形成した塗膜（もしくは形成材料である組成物）の架橋速度を考慮して、上記の事項を適宜設定することが好ましい。
つまり、塗膜の架橋速度が速すぎる場合には、凹部（Ｚ２）が形成される前に、塗膜が硬化してしまう恐れがある。また、塗膜の割れの大きさにも影響を及ぼす。
塗膜の架橋速度は、形成材料である組成物中の架橋剤の種類及び溶媒の種類や、塗膜の乾燥時間及び乾燥温度を適宜設定することで調整可能である。
【００３４】
（凹部（Ｚ１））
本発明の第１の粘着シートは、剥離材（Ｒ１）を除去した際に、表出した樹脂層の表面（１）上には、凹部（Ｚ１）が複数出現するのに対して、本発明の第２の粘着シートは、樹脂層の表面（１）上に、剥離材（Ｒ１）を除去の有無によらず、既に凹部（Ｚ１）が複数存在するものである。
本発明の第１及び第２の粘着シートにおいて、樹脂層の表面（１）上に、出現もしくは存在する当該凹部（Ｚ１）は、下記要件（Ｉａ）〜（IIａ）を満たすものである。
要件（Ｉａ）：表面（１）上の任意に選択された一辺５ｍｍの正方形で囲まれた領域（Ｐ１）内に、１００ｎｍ以上の最大高低差を有する凹部（Ｚ１）が複数出現もしくは存在する。
要件（IIａ）：表面（１）上の任意に選択された一辺５ｍｍの正方形で囲まれた領域（Ｐ１）内に、出現もしくは存在する当該複数の凹部（Ｚ１）の９５％以上がそれぞれ互いに異なる形状を有している。
また、本発明の第１及び第２の粘着シートは、さらに下記要件（IIIａ）、要件（IVａ）、及び要件（Ｖａ）の一つ以上の要件を満たすことが好ましく、すべての要件を満たすことがより好ましい。
要件（IIIａ）:剥離材（Ｒ１）を除去し、表出した前記樹脂層の表面（１）と、平滑面を有する透光性被着体の当該平滑面とを貼付した際に、表面（１）における当該透光性被着体の平滑面との貼付部分の面積割合が６０〜９９．９９９％である。
要件（IVａ）:複数の凹部（Ｚ１）が、前記樹脂層の表面（１）上に不規則に出現もしくは存在する。
要件（Ｖａ）:前記樹脂層の表出した表面（１）上の貼付面の形状が、不定形である。
以下、上記要件（Ｉａ）〜（Ｖａ）について詳述する。
【００３５】
＜要件（Ｉａ）＞
図３は、本発明の粘着シートが有する樹脂層の表面（１）側の形状の一例を示す、該樹脂層の断面模式図である。
本発明の粘着シートの樹脂層１２の表面（１）１２１上には、図３（ａ）に示されるような、凹部（Ｚ１）２１が複数出現もしくは存在する。
図３（ａ）に示された凹部（Ｚ１）２１のように、通常の凹部（Ｚ１）の形状としては、２つの山部分（Ｍ１）、（Ｍ２）と、谷部分（Ｎ）とを有する。本発明において凹部（Ｚ１）の「最大高低差」とは、樹脂層１２の厚さ方向に対して、２つの山部分（Ｍ１）、（Ｍ２）のうち最も高い位置（ｍ）（図３（ａ）では山部分（Ｍ１）の極大点）と、最も低い位置（ｎ）（図３（ａ）では谷部分（Ｎ）の極小点）との差（Ｈ１）の長さを意味する。
また、図３（ｂ）のような場合は、２つの山部分（Ｍ１１）、（Ｍ１２）と、谷部分（Ｎ１）とを有する凹部（Ｚ１）２１１と、２つの山部分（Ｍ１２）、（Ｍ１３）と、谷部分（Ｎ２）とを有する凹部（Ｚ１）２１２との２つの凹部を有していると考えられる。この場合、山部分（Ｍ１１）の極大点と谷部分（Ｎ１）の極小点との差（Ｈ１１）の長さが凹部（Ｚ１）２１１の最大高低差を表し、山部分（Ｍ１３）の極大点と谷部分（Ｎ２）の極小点との差（Ｈ１２）の長さが凹部（Ｚ１）２１２の最大高低差を表す。
【００３６】
なお、本発明の粘着シートにおいて、表面（１）上に出現もしくは存在する「凹部（Ｚ１）」とは、１００ｎｍ以上の最大高低差を有する凹みを指す。本発明で定義する「凹部（Ｚ１）」としては、１００ｎｍ以上の最大高低差を有する箇所が凹部（Ｚ１）のいずれかの部分で有していればよく、当該凹部（Ｚ１）の全領域にわたって当該最大高低差の値の高低差を有している必要はない。
また、当該要件（Ｉａ）を満たす凹部（Ｚ１）が複数出現もしくは存在しているか否かの判断は、粘着シートの樹脂層の表面（１）上の任意に選択された一辺５ｍｍの正方形で囲まれた領域（Ｐ１）内を電子顕微鏡で観察することで判断するが、より具体的には、実施例に記載の方法により判断する。
【００３７】
当該一個の凹部（Ｚ１）の最大高低差としては、１００ｎｍ以上であるが、粘着シートのエア抜け性の向上の観点、粘着シートの外観を良好に保つ観点、並びに、粘着シートの形状安定性の観点から、好ましくは２００ｎｍ以上で樹脂層の厚さ以下、より好ましくは３００ｎｍで樹脂層の厚さ以下、更に好ましくは５００ｎｍ以上で樹脂層の厚さ以下である。
【００３８】
なお、領域（Ｐ１）内に出現もしくは存在する複数の凹部（Ｚ１）の最大高低差の値のうちの最大値と樹脂層の厚さとの比〔最大高低差の最大値／樹脂層の厚さ〕としては、好ましくは０．１／１００〜１００／１００、より好ましくは０．８／１００〜５０／１００、更に好ましくは１．２／１００〜３０／１００、より更に好ましくは２．０／１００〜２０／１００である。
【００３９】
また、当該凹部（Ｚ１）の幅の平均値としては、粘着シートのエア抜け性の向上の観点、並びに、粘着シートの粘着性を良好とする観点から、好ましくは１〜２０００μｍ、より好ましくは３〜１５００μｍ、更に好ましくは５〜１０００μｍである。
なお、本発明において、当該凹部（Ｚ１）の幅とは、２つの山部分の極大点間の距離を意味し、図３（ａ）に示された凹部（Ｚ１）２１においては、山部分（Ｍ１）と山部分（Ｍ２）との距離Ｌ１を指す。また、図３（ｂ）に示された凹部（Ｚ１）２１１においては、山部分（Ｍ１１）と山部分（Ｍ１２）との距離Ｌ１１を指し、凹部（Ｚ１）２１２においては、山部分（Ｍ１２）と山部分（Ｍ１３）との距離Ｌ１２を指す。
また、本発明の粘着シートを平面視した際に（真上から見た際に）、凹部（Ｚ１）が長辺と短辺を有する場合は、短辺を幅という。
【００４０】
当該一個の凹部（Ｚ１）の最大高低差と幅の平均値との比〔最大高低差／幅の平均値〕（図３（ａ）に示された凹部（Ｚ１）２１においては、「Ｈ１／Ｌ１」を指す）としては、粘着シートのエア抜け性の向上の観点、並びに粘着シートの粘着性を良好とする観点から、好ましくは１／３００００００〜１５００／１、より好ましくは１／５００００〜５００／１、更に好ましくは１／１５０００〜１５０／１である。
【００４１】
本発明の粘着シートの樹脂層の表面（１）上に出現もしくは存在する凹部（Ｚ１）は、本発明の粘着シートを被着体に貼付する際に生じる「空気溜まり」を外部へ逃すための空気排出通路としての役割を担うものである。
通常、このように最大高低差が比較的小さい凹部（Ｚ１）は、「空気溜まり」を外部へ逃すための空気排出通路としての役割を担うことが難しい。しかしながら、本発明の粘着シートは、当該粘着シートが有する樹脂層の表面（２）上にも、複数の所定の凹部（Ｚ２）が存在しているため、樹脂層が変形しやすい。つまり、表面（１）を被着体に貼付する際に、「空気溜まり」が生じると、当該空気溜まりの圧力によって、表面（１）上の凹部（Ｚ１）が当該空気溜まりを外部へ逃がし得る程度の大きさまで変形し、空気排出通路としての機能を発揮する。
【００４２】
＜要件（IIａ）＞
本発明の粘着シートは、上記要件（IIａ）のとおり、表面（１）上の領域（Ｐ１）内に出現もしくは存在する複数の凹部（Ｚ１）の９５％以上がそれぞれ互いに異なる形状を有している。
図４は、本発明の粘着シートが有する樹脂層の表面（１）の平面模式図の一例を示したものである。図４に示すように、本発明の粘着シートの樹脂層１２の表面（１）１２１上に出現もしくは存在する複数の凹部（Ｚ１）２１の９５％以上はそれぞれ互いに異なる形状を有する。
要件（IIａ）を満たすか否かという点で、例えば、上記特許文献１に記載されたような、粘着剤層の表面上に、予め設計した形状で決められた所定パターンで配置された溝を有する粘着シートと、本発明の粘着シートとは明確に区別される。
【００４３】
従来から知られている、粘着剤層の表面上に、予め設計した形状であり、決められた所定パターンで表面上に配置された溝を有する粘着シートは、溝の形状や溝の配置により、エア抜け性、外観、粘着特性、抜き加工性等から選ばれる１つの特性を向上させようとしても、それ以外の特性が低下してしまう場合が多い。
本発明者らは、例えば、エア抜け性の向上の寄与する溝の形状と、粘着特性の向上に寄与する溝の形状とでは、互いに異なるという点に着目し、当該要件（IIａ）を満たすことの技術的意義を見出した。
つまり、本発明の粘着シートは、樹脂層の表面（１）上の領域（Ｐ１）内に出現もしくは存在する互いに異なる形状を有する複数の凹部（Ｚ１）は、エア抜け性、外観、粘着特性、及び抜き加工性等の向上への寄与度もそれぞれ異なる。そのため、各種特性への寄与度が異なる凹部が複数形成されることで、これらの特性をバランス良く向上させた粘着シートとすることができる。
【００４４】
なお、本発明の一態様の粘着シートにおいて、樹脂層の表面（１）上の領域（Ｐ１）内に出現もしくは存在する互いに異なる形状を有する複数の凹部（Ｚ１）の割合としては、領域（Ｐ１）内の凹部の総数（１００％）に対して、好ましくは９８％以上、より好ましくは１００％である。
【００４５】
本発明において、上記要件（IIａ）を満たしているか否かの判断は、対象となる粘着シートの樹脂層の表面（１）上の任意に選択された一辺５ｍｍの正方形で囲まれた領域（Ｐ１）内に出現した又は存在している複数の凹部（Ｚ１）の形状をそれぞれ電子顕微鏡（倍率：３０〜１００倍）で観察し、当該領域（Ｐ１）内の当該複数の凹部（Ｚ１）の総数（１００％）に対して、互いに異なる形状を有する凹部（Ｚ１）の個数が９５％以上（好ましくは９８％以上、より好ましくは１００％）であれば、上記要件（IIａ）を満たす凹部（Ｚ１）が表面（１）上に存在する樹脂層を有する粘着シートであると判断する。
なお、上述の複数の凹部（Ｚ１）の形状の観察は、上記倍率にて直接電子顕微鏡で観察する方法でもよく、上記倍率にて電子顕微鏡を用いて画像を取得し、当該画像に示された複数の凹部の形状を目視で観察する方法でもよい。また、より具体的には、実施例に記載の方法に基づき判断する。
ここで、「互いに異なる形状を有する凹部（Ｚ１）の個数が１００％」とは、「当該領域（Ｐ１）内で観察された複数の凹部（Ｚ１）のすべてが互いに異なる形状を有している」ことを意味する。
【００４６】
本明細書において、選択した領域内にて、途切れること無く連続して繋がっている凹部は「１個の凹部」として数える。
例えば、選択した領域内に存在する２個の凹部が、当該領域と隣接する他の領域にて結合しており１個の凹部として形成していたとしても、選択した当該領域内では、その２個の凹部は、それぞれ独立したものとして数える。
例えば、図４（ａ）に示された樹脂層１２の表面（１）１２１上の任意に選択された一辺５ｍｍの正方形５０で囲まれた領域（Ｐ１）内には、合計で１７個の凹部（Ｚ１）２１、２１０が存在している。
【００４７】
本発明の粘着シートにおいて、樹脂層の表面（１）上の任意に選択された一辺５ｍｍの正方形で囲まれた領域（Ｐ１）内に出現もしくは存在する凹部（Ｚ１）の数は、２個以上であるが、粘着シートのエア抜け性を向上させる観点から、好ましくは３個以上、より好ましくは４個以上であり、一方、外観及び粘着特性を良好に保つ観点から、好ましくは２０，０００個以下、より好ましくは１０，０００個以下である。
【００４８】
また、粘着シートのエア抜け性を向上させる観点から、図４（ａ）に示すように、樹脂層１２の表面（１）１２１上の任意に選択された一辺５ｍｍの正方形５０で囲まれた領域（Ｐ１）内に出現もしくは存在する凹部（Ｚ１）２１、２１０の一個以上が、領域（Ｐ１）の境界線である一辺５ｍｍの正方形５０のいずれかの辺まで延びていることが好ましい。
なお、図４（ａ）に示す粘着シートの樹脂層１２の表面（１）１２１上において、凹部（Ｚ１）２１、２１０が延びて、領域（Ｐ１）の境界線である一辺５ｍｍの正方形５０のいずれかの辺との交差箇所２１ａの数は全部で２０箇所ある。
このような凹部（Ｚ１）と領域（Ｐ１）の境界線である一辺５ｍｍの正方形のいずれかの辺との交差箇所の数は、好ましくは１箇所以上であるが、より好ましくは２箇所以上、更に好ましくは３箇所以上である。
【００４９】
また、エア抜け性をより向上させた粘着シートとする観点から、本発明の一態様の粘着シートが有する樹脂層の表面（１）上の領域（Ｐ１）内に出現もしくは存在する凹部（Ｚ１）の１個以上が、当該領域（Ｐ１）と隣接する一辺５ｍｍの正方形で囲まれた１以上の他の領域（Ｐ１’）内まで連続して延びた形状であることが好ましく、２以上の他の領域（Ｐ１’）内まで連続して延びた形状であることがより好ましく、３以上の他の領域（Ｐ１’）内まで連続して延びた形状であることが更に好ましい。
例えば、図４（ｂ）において、樹脂層１２の表面（１）１２１上の任意に選択された一辺５ｍｍの正方形５０で囲まれた領域（Ｐ１）内に着目した際、「当該領域（Ｐ１）と隣接する一辺５ｍｍの正方形で囲まれた他の領域（Ｐ１’）」とは、一辺５ｍｍの正方形５０１で囲まれた領域（Ｐ１’−１）、一辺５ｍｍの正方形５０２で囲まれた領域（Ｐ１’−２）、一辺５ｍｍの正方形５０３で囲まれた領域（Ｐ１’−３）、及び、一辺５ｍｍの正方形５０４で囲まれた領域（Ｐ１’−４）を指す。
【００５０】
さらに、図４（ｂ）に示された樹脂層１２の表面（１）１２１上の「凹部（Ｚ１）２１０」に着目すると、「凹部（Ｚ１）２１０」は、一辺５ｍｍの正方形５０で囲まれた領域（Ｐ１）内に出現もしくは存在する凹部（Ｚ１）であるが、当該領域（Ｐ１）と隣接する一辺５ｍｍの正方形５０２で囲まれた領域（Ｐ１’−２）内、及び、一辺５ｍｍの正方形５０３で囲まれた領域（Ｐ１’−３）内まで延びた形状を有している。
図４（ｂ）に示された「凹部（Ｚ１）２１０」のように、領域（Ｐ１）内だけでなく、当該領域（Ｐ１）と隣接する他の領域（Ｐ１’）まで延びた形状を有する凹部（Ｚ１）が表面（１）上に出現もしくは存在することで、エア抜け性をより向上させた粘着シートとなる。
【００５１】
また、樹脂層の表面（１）上の領域（Ｐ１）内に出現もしくは存在する凹部（Ｚ１）は、当該領域（Ｐ１）と隣接する１以上の他の領域（Ｐ１’）だけでなく、他の領域（Ｐ１’）と隣接する領域（Ｐ１）以外の領域（Ｐ１’’）へも、さらに連続して延びた形状であることが好ましい。
例えば、図４（ｂ）に示された「凹部２１０」は、領域（Ｐ１）と隣接する領域（Ｐ１’−２）だけでなく、領域（Ｐ１’−２）と隣接する領域（Ｐ１’−５）へも、さらに連続した延びた形状を有している。
【００５２】
＜要件（IIIａ）＞
本発明の一態様の粘着シートは、要件（IIIａ）のとおり、樹脂層の表面（１）と、平滑面を有する透光性被着体の当該平滑面とを貼付した際に、表面（１）における当該透光性被着体の平滑面との貼付部分（以下、単に「貼付部分」又は「表面（１）における貼付部分」ともいう）の面積割合が６０〜９９．９９９％であることが好ましい。
ここで、当該貼付部分の面積割合が６０％以上であれば、樹脂層の表面（１）と被着体との接着面を確保でき、粘着特性を良好とすることができる。また、剥がれの発生等の弊害も防止できると共に、外観に優れた粘着シートとすることができる。
一方、当該貼付部分の面積割合が９９．９９９％以下であれば、エア抜け性に優れた粘着シートとすることができ、当該粘着シートを被着体に貼付した際に生じ得る空気溜まりを容易に除去することができる。
上記観点から、上述の被着体との貼付面積の割合は、好ましくは７０〜９９．９９９％、より好ましくは８０〜９９．９９６％、更に好ましくは８５〜９９．９９３％、より更に好ましくは９０〜９９．９９０％である。
【００５３】
なお、要件（IIIａ）に記載の「平滑面を有する透光性被着体」は、同要件で規定の表面（１）における貼付部分の面積割合の測定の際に使用される被着体を規定しているに過ぎず、本発明の粘着シートの貼付対象となる被着体を規定しているわけではない。
本発明の粘着シートの貼付対象となる被着体は、平滑面の有無や、透光性の有無は、特に限定されず、例えば、曲面からなる非透光性の被着体であってもよい。
【００５４】
上記要件（IIIａ）に記載の「平滑面」とは、ＪＩＳ  Ｂ０６０１：２００１で規定する中心線平均粗さ（Ｒａ７５）が０．１μｍ未満（好ましくは０．０２μｍ以下、より好ましくは０．０１μｍ以下）の面のことを意味する。
上記要件（IIIａ）に記載の「透光性」とは、ＪＩＳ  Ｋ７１０５に準拠して測定される全光線透過率が７０％以上の特性を意味する。
要件（IIIａ）に記載の透光性被着体の形成材料は、特に制限は無いが、上記規定の平滑面を有する透光性被着体としやすいとの観点から、ガラスが好ましい。
【００５５】
なお、本発明においては、表面（１）上において「任意に選択した一辺が１〜１０ｍｍの正方形で囲まれた領域」を５領域選択し、各領域における貼付部分の面積割合の値を以下の操作（ｉ）〜（iii）によって算出し、得られた貼付部分の面積割合の値の平均値を、測定対象の粘着シートの「表面（１）における貼付部分の面積割合」とみなすこともできる。また、より具体的には実施例に記載の方法により算出された貼付部分の面積割合の値の平均値を、測定対象の粘着シートの「表面（１）における貼付部分の面積割合」とみなすこともできる。
【００５６】
操作（ｉ）：図５（ａ）に示すように、ガラス等からなる透光性被着体１０１の平滑面１０１ａ上に、対象となる粘着シートが有する樹脂層１２の表面（１）１２１が接するように静置する。そして、当該粘着シートの基材又は剥離材側に対して、２ｋｇローラ（ＪＩＳ  Ｚ  ０２３７：２０００  １０．２．４で規定された圧着装置）にて５往復し、樹脂層１２の表面（１）１２１と透光性被着体１０１の平滑面１０１ａとの貼付を行う。そして、図５（ａ）に示すような向きに設置した積層体１００を得る。
操作（ii）：操作（ｉ）で得た積層体１００の透光性被着体１０１側から、表面（１）１２１上の任意に選択した領域内を、デジタル顕微鏡を用いて、図５（ａ）のＷ方向から、透光性被着体１０１の平滑面１０１ａと樹脂層の表面（１）１２１との界面を撮影して、選択した当該領域のデジタル画像を得る。
操作（iii）：得られたデジタル画像を基に、画像解析ソフトを用いて、画像処理（２値化処理）を施し、２値化画像を得る。そして、当該２値化画像を基に、選択した当該領域の全面積中の透光性被着体の平滑面と接触している貼付部分の面積Ｓを求める。そして、計算式「［貼付部分の面積割合（％）］＝Ｓ／選択した当該領域の全面積×１００」に基づき、選択した当該領域における透光性被着体との貼付部分の面積割合を算出する。
なお、測定に使用する透光性被着体の種類や、操作（ｉ）〜（iii）の具体的な方法は、実施例に記載のとおりである。
【００５７】
デジタル顕微鏡としては、例えばキーエンス社製の製品名「デジタルマイクロスコープＶＨＸ−１０００」や「デジタルマイクロスコープＶＨＸ−５０００」を用いることができる。またデジタル顕微鏡の測定可能な倍率に応じて観察する面積を増やして、面積１ｍｍ２あたりの貼付部分の面積割合（％）を算出してもよい。
【００５８】
ここで、表面（１）における貼付部分の形状の一例について説明する。
例えば、図４（ａ）に示す樹脂層の表面（１）１２１上の任意に選択した一辺５ｍｍの正方形５０で囲まれた領域（Ｐ１）について、図５（ａ）に示すように表面（１）１２１と透光性被着体１０１の平滑面１０１ａとを貼付して、透光性被着体１０１側のＷ方向から平面視した際の、図４（ａ）の領域（Ｐ１）内の貼付部分の形状を一例に考える。
図５（ｂ）は、その選択した領域（Ｐ１）内の貼付部分の形状の一例を模式的に示した図である。
図５（ｂ）に示された透光性被着体と貼付後における領域（Ｐ１）内の模式図と、図４（ａ）に示す領域（Ｐ１）内の模式図とを比べると、図５（ｂ）中の透光性被着体との非貼付部分５１は、図４（ａ）の領域（Ｐ１）内の凹部（Ｚ１）２１が占める部分よりも小さくなる場合もある。これは、表面（１）は粘着性を有しているが、表面（１）を透光性被着体に貼付した際に、比較的高低差が小さい凹部（Ｚ１）を構成する一部が、透光性被着体の平滑面と接触して貼付されたためである。
つまり、図５（ｂ）に示す透光性被着体の平滑面との非貼付部分５１の形状は、図４（ａ）に示す凹部（Ｚ１）２１が占める部分の形状とは、一致しない場合がある。
なお、図５（ｂ）において、透光性被着体の平滑面との非貼付部分５１は、凹部（Ｚ１）２１の構成のうちでも高低差が大きい箇所である。そのため、非貼付部分５１の割合が多いほど、「空気溜まり」を外部へ逃すエア抜け性の発現効果は高いといえる。
【００５９】
また、図５（ｂ）において、エア抜け性を向上させた粘着シートとする観点から、前記樹脂層の表面（１）と、平滑面を有する透光性被着体の当該平滑面とを貼付した際に、前記樹脂層の表面（１）における透光性被着体の平滑面との貼付部分５２の形状（以下、単に「貼付部分の形状」ともいう）が、透光性被着体側から目視により視認できることが好ましい。
なお、前記貼付部分の形状が目視により視認できるか否かの判断は、上述の操作（ｉ）にて得られる、図５（ａ）の積層体１００をＷ方向から目視により観察して、凹部が確認できるか否かによって判断することができる。
【００６０】
さらに、エア抜け性、外観、粘着特性、及び抜き加工性等の特性をバランス良く向上させた粘着シートとする観点から、本発明の一態様の粘着シートにおいて、前記樹脂層の表面（１）と、平滑面を有する透光性被着体の当該平滑面とを貼付した際に、前記樹脂層の表面（１）における被着体の平滑面との貼付部分の形状が不定形であることが好ましい。
なお、「貼付部分の形状が不定形」とは、図５（ｂ）に示すように、貼付部分の形状を平面視した際の貼付部分の形状が、円や直線のみで囲まれた形（三角形、四角形等）等の特定の形を有さず、形に規則性が無く、個々の貼付部分の形状に類似性が見られない形状を意味する。つまり、エンボスパターンを有する剥離材を樹脂層の表面に押し付ける等のエンボスパターンの転写により形成される貼付面の形状は、「不定形」とはいえない。
【００６１】
なお、前記貼付部分の形状が不定形か否かの判断は、上述の操作（ｉ）によって得た積層体１００を、図５（ａ）のＷ方向から目視又はデジタル顕微鏡により観察して判断するのが原則である。
ただし、貼付部分の面積割合の算出方法と同様に、表面（１）上において「任意に選択した一辺１〜１０ｍｍの正方形で囲まれた領域」を５領域選択し、上述の操作（ｉ）及び（ii）によって取得した５種のデジタル画像を基に判断することもできる。つまり、各デジタル画像に示された各領域内の貼付部分の形状を観察し、５領域のデジタル画像のいずれにおいても、貼付部分の形状が不定形と判断されれば、「当該粘着シートの貼付部分の形状が不定形である」とみなすこともできる。
【００６２】
＜要件（IVａ）＞
本発明の一態様の粘着シートは、上記要件（IVａ）のとおり、複数の凹部（Ｚ１）が、樹脂層の表面（１）上に不規則に出現もしくは存在することが好ましい。
本発明において、「複数の凹部（Ｚ１）が樹脂層の表面（１）上に不規則に出現もしくは存在する」とは、樹脂層の表面（１）上に出現もしくは存在する複数の凹部（Ｚ１）の位置が、同じ繰り返しパターンを持たずに、不規則（ランダム）である状態（複数の凹部（Ｚ１）の出現もしくは存在している位置に周期性を有さない状態）を意味する。つまり、特許文献１に記載された溝、つまり、エンボスパターンを有する剥離材を樹脂層の表面に押し付ける等のエンボスパターンの転写により形成される溝のように、一定の規則性に基づいて「配置」された状態とは異なる。
複数の凹部（Ｚ１）が樹脂層の表面（１）上に不規則に出現もしくは存在することで、エア抜けや粘着特性等の各種特性をバランス良く向上させた粘着シートとすることができる。
【００６３】
なお、「複数の凹部（Ｚ１）が樹脂層の表面（１）上に不規則に出現もしくは存在する」か否かの判断は、対象となる粘着シートの樹脂層の表面（１）上に出現もしくは存在する複数の凹部（Ｚ１）の位置を目視又はデジタル顕微鏡や電子顕微鏡（倍率：３０〜１００倍）で観察して判断するのが原則である。
ただし、表面（１）上の任意に選択された一辺１〜１０ｍｍの正方形で囲まれた領域（好ましくは、一辺５ｍｍの正方形で囲まれた領域（Ｐ１））を選択し、当該領域内に出現もしくは存在する複数の凹部（Ｚ１）の位置をデジタル顕微鏡又は電子顕微鏡（倍率：３０〜１００倍）で観察して判断してもよい。つまり、選択した当該領域内に出現もしくは存在する「複数の凹部（Ｚ１）の位置」に一定の規則性が無い場合には、対象となる粘着シートは、要件（IV）を満たすものとみなすことができる。
また、上述の複数の凹部（Ｚ１）の位置の観察は、上記倍率にて直接デジタル顕微鏡又は電子顕微鏡で観察する方法でもよく、上記倍率にてデジタル顕微鏡又は電子顕微鏡を用いて画像を取得し、当該画像に示された複数の凹部（Ｚ１）の位置を目視で観察する方法でもよい。
【００６４】
＜要件（Ｖａ）＞
本発明の一態様の粘着シートは、上記要件（Ｖａ）のとおり、樹脂層の表出した表面（１）上の貼付面の形状が不定形であることが好ましい。
本発明において、「表出した表面（１）上の貼付面の形状」とは、剥離材（Ｒ１）を除去し、樹脂層の表出した表面（１）上において、出現もしくは存在する複数の凹部（Ｚ１）が占める範囲を除いた表面である。
図４（ａ）に示された平面模式図において、「貼付面」とは、樹脂層の表面（１）１２１のうち、複数の凹部（Ｚ１）を除いた網掛け部分を指す。
また、「貼付面の形状が不定形」とは、貼付面の形状が、図４（ａ）に示す樹脂層の表面（１）１２１の網掛け部分の形状のように、円や直線のみで囲まれた形（三角形、四角形等）などの特定の形を有さず、所定の繰り返しパターンを持たない形状であることを意味する。つまり、エンボスパターンを有する剥離材を樹脂層の表面に押し付ける等のエンボスパターンの転写により形成される貼付面の形状は除外される。
言い換えれば、要件（IIa）や要件（IV）を満たす粘着シートにおいては、樹脂層の表面（１）上の貼付面の形状は、不定形であると考えられる。
樹脂層の表出した表面（１）上の貼付面の形状が不定形であることで、エア抜けや粘着特性等の各種特性をバランス良く向上させた粘着シートとすることができる。
【００６５】
なお、「表面（１）上の貼付面の形状が不定形である」か否かの判断は、対象となる粘着シートの樹脂層の表面（１）上の貼付面の形状を目視又はデジタル顕微鏡や電子顕微鏡（倍率：３０〜１００倍）で観察して判断するのが原則である。
ただし、表面（１）上の任意に選択された一辺１〜１０ｍｍの正方形で囲まれた領域（好ましくは、一辺５ｍｍの正方形で囲まれた領域（Ｐ１））を選択し、当該領域内に存在する貼付面の形状をデジタル顕微鏡又は電子顕微鏡（倍率：３０〜１００倍）で観察して判断してもよい。つまり、選択した当該領域内の「貼付面の形状」が不定形であると判断された場合には、対象となる粘着シートは、要件（Ｖ）を満たすものとみなすことができる。
また、上述の貼付面の形状の観察は、上記倍率にて直接デジタル顕微鏡又は電子顕微鏡で観察する方法でもよく、上記倍率にてデジタル顕微鏡又は電子顕微鏡を用いて画像を取得し、当該画像に示された貼付面の形状を目視で観察する方法でもよい。
【００６６】
（凹部（Ｚ２））
本発明の第１及び第２の粘着シートにおいて、樹脂層の表面（２）上に存在する凹部（Ｚ２）は、下記要件（Ｉｂ）及び（IIｂ）を満たすものである。
要件（Ｉｂ）：表面（２）上の任意に選択された一辺５ｍｍの正方形で囲まれた領域（Ｐ２）内に、０．５μｍ以上の最大高低差を有する凹部（Ｚ２）が複数存在する。
要件（IIｂ）：表面（２）上の任意に選択された一辺５ｍｍの正方形で囲まれた領域（Ｐ２）内に存在する当該複数の凹部（Ｚ２）の９５％以上がそれぞれ互いに異なる形状を有している。
また、本発明の第１及び第２の粘着シートは、さらに下記要件（IIIｂ）、要件（IVｂ）、及び要件（Ｖｂ）の一つ以上の要件を満たすことが好ましく、すべての要件を満たすことがより好ましい。
要件（IIIｂ）：表面（２）上の任意に選択された一辺１ｍｍの正方形で囲まれた領域（Ｑ２）内に、凹部（Ｚ２）が１個以上存在する。
要件（IVｂ）:樹脂層の表面（２）上に、複数の凹部（Ｚ２）が不規則に存在する。
要件（Ｖｂ）:前記樹脂層の表面（２）において、複数の凹部（Ｚ２）を除いた表面の形状が不定形である。
以下、上記要件（Ｉｂ）〜（Ｖｂ）について詳述する。
【００６７】
＜要件（Ｉｂ）＞
図６は、本発明の粘着シートが有する樹脂層の表面（２）側の形状の一例を示す、該樹脂層の断面模式図である。
本発明の粘着シートの樹脂層１２の表面（２）１２２上には、図６に示されるような凹部（Ｚ２）２２が複数存在する。
図６（ａ）に示された凹部（Ｚ２）２２のように、通常の凹部（Ｚ２）の形状としては、２つの山部分（Ｍ１）、（Ｍ２）と、谷部分（Ｎ）とを有する。本発明において凹部（Ｚ２）の「最大高低差」とは、樹脂層１２の厚さ方向に対して、２つの山部分（Ｍ１）、（Ｍ２）のうち最も高い位置（ｍ）（図６（ａ）では山部分（Ｍ１）の極大点）と、最も低い位置（ｎ）（図６（ａ）では谷部分（Ｎ）の極小点）との差（Ｈ２）の長さを意味する。
また、図６（ｂ）のような場合は、２つの山部分（Ｍ１１）、（Ｍ１２）と、谷部分（Ｎ１）とを有する凹部（Ｚ２）２２１と、２つの山部分（Ｍ１２）、（Ｍ１３）と、谷部分（Ｎ２）とを有する凹部（Ｚ２）２２２との２つの凹部を有していると考えられる。この場合、山部分（Ｍ１１）の極大点と谷部分（Ｎ１）の極小点との差（Ｈ２１）の長さが凹部（Ｚ２）２２１の最大高低差を表し、山部分（Ｍ１３）の極大点と谷部分（Ｎ２）の極小点との差（Ｈ２２）の長さが凹部（Ｚ２）２２２の最大高低差を表す。
【００６８】
なお、本発明の粘着シートにおいて、表面（２）上に存在する「凹部（Ｚ２）」とは、０．５μｍ以上の最大高低差を有する凹みを指す。本発明で定義する「凹部（Ｚ２）」としては、０．５μｍ以上の最大高低差を有する箇所が凹部（Ｚ２）のいずれかの部分で有していればよく、当該凹部（Ｚ２）の全領域にわたって当該最大高低差の値の高低差を有している必要はない。
また、当該要件（Ｉｂ）を満たす凹部（Ｚ２）が複数存在しているかの判断は、粘着シートの樹脂層の表面（２）上の任意に選択された一辺５ｍｍの正方形で囲まれた領域（Ｐ２）内を電子顕微鏡で観察することで判断するが、より具体的には、実施例に記載の方法により判断する。
【００６９】
当該一個の凹部（Ｚ２）の最大高低差としては、０．５μｍ以上であるが、粘着シートのエア抜け性の向上の観点、粘着シートの外観を良好に保つ観点、並びに、粘着シートの形状安定性の観点から、好ましくは１．０μｍ以上で樹脂層の厚さ以下、より好ましくは３．０μｍ以上で樹脂層の厚さ以下、更に好ましくは５．０μｍ以上で樹脂層の厚さ以下である。
【００７０】
なお、領域（Ｐ２）内に存在する複数の凹部（Ｚ２）の最大高低差の値のうちの最大値と樹脂層の厚さとの比〔最大高低差の最大値／樹脂層の厚さ〕としては、好ましくは１／１００〜１００／１００、より好ましくは５／１００〜９９／１００、更に好ましくは１０／１００〜９６／１００、より更に好ましくは１５／１００〜９０／１００である。
【００７１】
また、当該凹部（Ｚ２）の幅の平均値としては、好ましくは１〜５００μｍ、より好ましくは３〜４００μｍ、更に好ましくは５〜３００μｍである。
なお、本発明において、当該凹部（Ｚ２）の幅とは、２つの山部分の極大点間の距離を意味し、図５（ａ）に示された凹部（Ｚ２）２２においては、山部分（Ｍ１）と山部分（Ｍ２）との距離Ｌ２を指す。また、図５（ｂ）に示された凹部（Ｚ２）２２１においては、山部分（Ｍ１１）と山部分（Ｍ１２）との距離Ｌ２１を指し、凹部（Ｚ２）２２２においては、山部分（Ｍ１２）と山部分（Ｍ１３）との距離Ｌ２２を指す。
また、本発明の粘着シートを平面視した際に（真上から見た際に）、凹部（Ｚ２）が長辺と短辺を有する場合は、短辺を幅という。
【００７２】
当該一個の凹部（Ｚ２）の最大高低差と幅の平均値との比〔最大高低差／幅の平均値〕（図５（ａ）に示された凹部（Ｚ２）２２においては、「Ｈ２／Ｌ２」を指す）としては、好ましくは１／５００〜１００／１、より好ましくは３／４００〜７０／３、更に好ましくは１／６０〜１０／１である。
【００７３】
なお、樹脂層の表面（２）上に有する複数の凹部（Ｚ２）は、樹脂層の表面（１）が被着体に押し付けられた際に、樹脂層を変形させる補助的役割を担う。つまり、樹脂層の表面（２）に凹部（Ｚ２）を複数有することで、本発明の粘着シートの樹脂層の表面（１）を被着体に貼付する際に、表面（１）上の凹部（Ｚ１）が、被着体との貼付時に生じた空気溜まりを外部へ逃がし得る空気排出通路としての役割を担う程度の大きさまで変形できるようになる。
【００７４】
＜要件（IIｂ）＞
本発明の粘着シートは、上記要件（IIｂ）のとおり、表面（２）上の領域（Ｐ２）内に存在する複数の凹部（Ｚ２）の９５％以上がそれぞれ互いに異なる形状を有している。上述のとおり、複数の凹部（Ｚ２）は、エンボスパターンが施された剥離材等を用いて形成されたものではない。
本発明の粘着シートは、樹脂層の表面（２）上に存在する複数の凹部（Ｚ２）の９５％以上が、それぞれ互いに異なる形状を有しているため、樹脂層の可動容易性の向上に寄与し、樹脂層の表面（１）に出現もしくは存在する複数の凹部（Ｚ１）と連動してエア抜け性が向上する。
【００７５】
なお、本発明の一態様の粘着シートにおいて、樹脂層の表面（２）上の領域（Ｐ２）内に存在する互いに異なる形状を有する複数の凹部（Ｚ２）の割合としては、領域（Ｐ２）内に存在する凹部の総数（１００％）に対して、好ましくは９８％以上、より好ましくは１００％である。
【００７６】
なお、本発明において、上記要件（IIｂ）を満たしているか否かの判断は、凹部（Ｚ１）に関する前記要件（IIａ）の記載と同様である。
【００７７】
＜要件（IIIｂ）＞
本発明の一態様の粘着シートは、要件（IIIｂ）のとおり、表面（２）上の任意に選択された一辺１ｍｍの正方形で囲まれた領域（Ｑ２）内に、凹部（Ｚ２）が１個以上存在することが好ましい。
領域（Ｑ２）内に凹部（Ｚ２）が１個以上存在することで、樹脂層の可動容易性をより向上させることができる。
領域（Ｑ２）内に存在する凹部（Ｚ２）の数は、上記観点から、好ましくは２個以上、より好ましくは３個以上、更に好ましくは４個以上であり、一方、外観及び粘着特性を良好に保つ観点から、好ましくは１０００個以下、より好ましくは５００個以下である。
【００７８】
また、本発明の粘着シートの樹脂層の表面（２）が粘着性を有する場合、表面（２）を被着体に貼付することも可能である。このような場合、表面（２）上に有する複数の凹部（Ｚ２）は、当該粘着シートを被着体に貼付する際に生じる「空気溜まり」を外部へ逃すための空気排出通路としての役割を担う。
このような樹脂層の表面（２）が粘着性を有する粘着シートにおいて、エア抜け性を向上させる観点から、表面（２）上の任意に選択された一辺１ｍｍの正方形で囲まれた領域（Ｑ２）内に存在する凹部（Ｚ２）の一個以上が、領域（Ｑ２）の境界線である一辺１ｍｍの正方形のいずれかの辺まで延びていることが好ましい。
このような凹部（Ｚ２）と領域（Ｑ２）の境界線である一辺１ｍｍの正方形のいずれかの辺との交差箇所の数は、好ましくは１箇所以上であるが、より好ましくは２箇所以上、更に好ましくは３箇所以上である。
【００７９】
また、樹脂層の表面（２）が粘着性を有する粘着シートにおいて、エア抜け性を向上させる観点から、表面（２）上の領域（Ｑ２）内に存在する凹部（Ｚ２）の１個以上が、当該領域（Ｑ２）と隣接する一辺１ｍｍの正方形で囲まれた１以上の他の領域（Ｑ２’）内まで連続して延びた形状であることが好ましく、２以上の他の領域（Ｑ２’）内まで連続して延びた形状であることがより好ましく、３以上の他の領域（Ｑ２’）内まで連続して延びた形状であることが更に好ましい。
さらに、樹脂層の表面（２）上の領域（Ｑ２）内に存在する凹部（Ｚ２）は、当該領域（Ｑ２）と隣接する１以上の他の領域（Ｑ２’）だけでなく、他の領域（Ｑ２’）と隣接する領域（Ｑ２）以外の領域（Ｑ２’’）へも、さらに連続して延びた形状であることが好ましい。
【００８０】
＜要件（IVｂ）＞
本発明の一態様の粘着シートは、上記要件（IVａ）のとおり、樹脂層の表面（２）上に、複数の凹部（Ｚ２）が不規則に存在することが好ましい。
なお、本発明において、「複数の凹部（Ｚ２）が不規則に存在する」との規定は、複数の凹部（Ｚ２）の位置が、同じ繰り返しパターンを持たずに、不規則（ランダム）である状態（複数の凹部（Ｚ１）の出現もしくは存在している位置に周期性を有さない状態）を意味し、上述の凹部（Ｚ１）の要件（IV）の規定と同様である。
樹脂層の表面（２）上に、複数の凹部（Ｚ２）が不規則に存在することで、表面（１）上に凹部（Ｚ１）をより多く出現させ、表面（１）上の複数の凹部（Ｚ１）と連動してエア抜け性をより向上させた粘着シートとすることができる。
なお、本発明において、上記要件（IVｂ）を満たしているか否かの判断は、凹部（Ｚ１）に関する前記要件（IVａ）の記載と同様である。
【００８１】
＜要件（Ｖｂ）＞
本発明の一態様の粘着シートは、上記要件（Ｖｂ）のとおり、樹脂層の表面（２）において、複数の凹部（Ｚ２）を除いた表面の形状が不定形であることが好ましい。
表面（２）が粘着性を有し、当該粘着シートを両面粘着シートとして使用する場合、当該表面は被着体への「貼付面」となる。
なお、「当該表面の形状が不定形」との語の意味、及び「当該表面の形状が不定形であるか否か」の判断手法は、上述の凹部（Ｚ１）に関する前記要件（Ｖａ）の記載と同じである。
【００８２】
以下、本発明の粘着シートの各構成について説明する。
〔基材〕
本発明の一態様で用いる基材としては、特に制限はなく、例えば、紙基材、樹脂フィルム又はシート、紙基材を樹脂でラミネートした基材等が挙げられ、本発明の一態様の粘着シートの用途に応じて適宜選択することができる。
紙基材を構成する紙としては、例えば、薄葉紙、中質紙、上質紙、含浸紙、コート紙、アート紙、硫酸紙、グラシン紙等が挙げられる。
樹脂フィルム又はシートを構成する樹脂としては、例えば、ポリエチレン、ポリプロピレン等のポリオレフィン樹脂；ポリ塩化ビニル、ポリ塩化ビニリデン、ポリビニルアルコール、エチレン−酢酸ビニル共重合体、エチレン−ビニルアルコール共重合体等のビニル系樹脂；ポリエチレンテレフタレート、ポリブチレンテレフタレート、ポリエチレンナフタレート等のポリエステル系樹脂；ポリスチレン；アクリロニトリル−ブタジエン−スチレン共重合体；三酢酸セルロース；ポリカーボネート；ポリウレタン、アクリル変性ポリウレタン等のウレタン樹脂；ポリメチルペンテン；ポリスルホン；ポリエーテルエーテルケトン；ポリエーテルスルホン；ポリフェニレンスルフィド；ポリエーテルイミド、ポリイミド等のポリイミド系樹脂；ポリアミド系樹脂；アクリル樹脂；フッ素系樹脂等が挙げられる。
紙基材を樹脂でラミネートした基材としては、上記の紙基材を、ポリエチレン等の熱可塑性樹脂でラミネートしたラミネート紙等が挙げられる。
【００８３】
これらの基材の中でも、樹脂フィルム又はシートが好ましく、ポリエステル系樹脂からなるフィルム又はシートがより好ましく、ポリエチレンテレフタレート（ＰＥＴ）から構成されるフィルム又はシートが更に好ましい。
また、本発明の粘着シートを耐熱性が要求される用途に使用する場合には、ポリエチレンナフタレート及びポリイミド系樹脂から選ばれる樹脂から構成されるフィルム又はシートが好ましく、耐候性が要求される用途に使用する場合には、ポリ塩化ビニル、ポリ塩化ビニリデン、アクリル樹脂、及びフッ素樹脂から選ばれる樹脂から構成されるフィルム又はシートが好ましい。
【００８４】
基材の厚さは、本発明の粘着シートの用途に応じて適宜設定されるが、取扱性及び経済性の観点から、好ましくは５〜１０００μｍ、より好ましくは１０〜５００μｍ、更に好ましくは１２〜２５０μｍ、より更に好ましくは１５〜１５０μｍである。
なお、基材には、さらに紫外線吸収剤、光安定剤、酸化防止剤、帯電防止剤、スリップ剤、アンチブロッキング剤、着色剤等の各種添加剤を含有していてもよい。
【００８５】
また、本発明の一態様で用いる基材は、得られる粘着シートの耐ブリスター性向上の観点から、非通気性基材であることが好ましく、具体的には、上述の樹脂フィルム又はシートの表面上に金属層を有する基材が好ましい。
当該金属層の形成する金属としては、例えば、アルミニウム、スズ、クロム、チタン等の金属光沢を有する金属が挙げられる。
当該金属層の形成方法としては、例えば、上記金属を真空蒸着、スパッタリング、イオンプレーティング等のＰＶＤ法により蒸着する方法、又は、上記金属からなる金属箔を一般的な粘着剤を用いて貼付する方法等が挙げられ、上記金属をＰＶＤ法により蒸着する方法が好ましい。
【００８６】
さらに、基材として樹脂フィルム又はシートを用いる場合、これらの樹脂フィルム又はシート上に積層する樹脂層との密着性を向上させる観点から、樹脂フィルム又はシートの表面に対して、酸化法や凹凸化法等による表面処理、あるいはプライマー処理を施してもよい。
酸化法としては、例えば、コロナ放電処理、プラズマ放電処理、クロム酸処理（湿式）、熱風処理、オゾン、及び紫外線照射処理等が挙げられ、凹凸化法としては、例えば、サンドブラスト法、溶剤処理法等が挙げられる。
【００８７】
〔剥離材（Ｒ１）、（Ｒ２）〕
本発明の一態様で用いる剥離材（Ｒ１）及び剥離材（Ｒ２）としては、両面剥離処理をされた剥離シートや、片面剥離処理された剥離シート等が用いられ、剥離材用の基材上に剥離剤を塗布したもの等が挙げられる。なお、当該剥離処理面は、凹凸形状が形成されておらず、平坦である剥離材（例えば、エンボスパターンが施されていない剥離材）が好ましい。
特に、本発明の一態様において、樹脂層の表面（１）と接触している剥離材（Ｒ１）の表面が、凹凸形状が形成されていない剥離処理面であることが好ましく、具体的には、エンボスパターンが施されていない剥離処理面であることがより好ましい。
剥離材用の基材としては、例えば、本発明の一態様の粘着シートが有する基材として用いられる上述の紙基材、樹脂フィルム又はシート、紙基材を樹脂でラミネートした基材等が挙げられる。
剥離剤としては、例えば、シリコーン系樹脂、オレフィン系樹脂、イソプレン系樹脂、ブタジエン系樹脂等のゴム系エラストマー、長鎖アルキル系樹脂、アルキド系樹脂、フッ素系樹脂等が挙げられる。
剥離材の厚さは、特に制限ないが、好ましくは１０〜２００μｍ、より好ましくは２５〜１５０μｍ、更に好ましくは３５〜８０μｍである。
【００８８】
〔樹脂層〕
本発明の粘着シートが有する樹脂層は、主成分として樹脂を含む樹脂部分（Ｘ）と、微粒子からなる粒子部分（Ｙ）とを含む。
また、本発明の粘着シートは、剥離材（Ｒ１）が設けられた側の当該樹脂層の表面（１）が粘着性を有しているが、基材又は剥離材（Ｒ２）が設けられた側の当該樹脂層の表面（２）も粘着性を有していてもよい。
【００８９】
樹脂層としては、図１の粘着シート１ａ等のように、剥離材（Ｒ１）側から、主に樹脂部分（Ｘ）を含む層（Ｘ１）、粒子部分（Ｙ）を１５質量％以上含む層（Ｙ１）、及び主に樹脂部分（Ｘ）を含む層（Ｘ２）をこの順で積層した多層構造を形成してなる層の構成が挙げられる。
なお、上記の多層構造体の構成は、層（Ｘ１）と層（Ｙ１）との境界、及び／又は、層（Ｙ１）と層（Ｘ２）との境界が判別できずに、混層した構成であってもよい。
【００９０】
層（Ｘ１）及び層（Ｘ２）は、主に樹脂部分（Ｘ）を含む層であるが、粒子部分（Ｙ）を含んでいてもよい。ただし、層（Ｘ１）及び層（Ｘ２）中の粒子部分（Ｙ）の含有量は、それぞれ独立に、層（Ｘ１）又は層（Ｘ２）の全質量（１００質量％）に対して、１５質量％未満であり、且つ樹脂部分（Ｘ）を構成する樹脂の含有量よりも少ない。
なお、層（Ｘ１）及び層（Ｘ２）は、樹脂部分（Ｘ）及び粒子部分（Ｙ）以外に、更に後述の空隙部分（Ｚ）を有してもよい。
【００９１】
層（Ｘ１）及び層（Ｘ２）中の樹脂の含有量としては、それぞれ独立に、層（Ｘ１）又は層（Ｘ２）の全質量（１００質量％）に対して、通常５０〜１００質量％、好ましくは６５〜１００質量％、より好ましくは７５〜１００質量％、更に好ましくは８５〜１００質量％、より更に好ましくは９０〜１００質量％である。
なお、本発明において、「層（Ｘ１）及び層（Ｘ２）中の樹脂の含有量」は、当該層（Ｘ１）又は層（Ｘ２）の形成材料である樹脂組成物の全量（１００質量％（ただし、希釈溶媒を除く））中の樹脂の含有量とみなすことができる。
【００９２】
また、層（Ｘ１）及び層（Ｘ２）中の粒子部分（Ｙ）を構成する微粒子の含有量としては、それぞれ独立に、層（Ｘ１）又は層（Ｘ２）の全質量（１００質量％）に対して、１５質量％未満であるが、好ましくは０〜１３質量％、より好ましくは０〜１０質量％、更に好ましくは０〜５質量％、より更に好ましくは０質量％である。
なお、本発明において、「層（Ｘ１）及び層（Ｘ２）中の微粒子の含有量」は、当該層（Ｘ１）又は層（Ｘ２）の形成材料である樹脂組成物の全量（１００質量％（ただし、希釈溶媒を除く））中の微粒子の含有量とみなすこともできる。
また、上記層（Ｘ１）、層（Ｘ２）は、それぞれ、後述の主成分として樹脂を含む組成物（ｘ１）、（ｘ２）から形成された層であることが好ましい。
【００９３】
粒子部分（Ｙ）を１５質量％以上含む層（Ｙ１）は、粒子部分（Ｙ）のみからなる層であってもよく、粒子部分（Ｙ）と共に樹脂部分（Ｘ）を含む層であってもよく、更に後述の空隙部分（Ｚ）を有してもよい。
層（Ｙ１）中の粒子部分（Ｙ）を構成する微粒子の含有量としては、層（Ｙ１）の全質量（１００質量％）に対して、１５質量％以上であるが、好ましくは２０〜１００質量％、より好ましくは２５〜９０質量％、更に好ましくは３０〜８５質量％、より更に好ましくは３５〜８０質量％である。
なお、本発明において、「層（Ｙ１）中の微粒子の含有量」は、当該層（Ｙ１）の形成材料である組成物の全量（１００質量％（ただし、希釈溶媒を除く））中の微粒子の含有量とみなすこともできる。
また、層（Ｙ１）中の樹脂の含有量としては、層（Ｙ１）の全質量（１００質量％）に対して、通常１〜８５質量％、好ましくは５〜８０質量％、より好ましくは１０〜７５質量％、更に好ましくは２０〜７０質量％、より更に好ましくは２５〜６５質量％である。
なお、本発明において、「層（Ｙ１）中の樹脂の含有量」は、当該層（Ｙ１）の形成材料である組成物の全量（１００質量％（ただし、希釈溶媒を除く））中の樹脂の含有量とみなすこともできる。
また、上記層（Ｙ１）は、後述の微粒子を１５質量％以上含む組成物（ｙ）から形成された層であることが好ましい。
【００９４】
本発明の一態様の粘着シートが有する樹脂層は、樹脂部分（Ｘ）及び粒子部分（Ｙ）以外に、更に空隙部分（Ｚ）を有することが好ましい。樹脂層中に空隙部分（Ｚ）を有することで、粘着シートの耐ブリスター性を向上させることができる。
この空隙部分（Ｚ）は、前記微粒子同士の間に存在する空隙や、前記微粒子が二次粒子である場合、当該二次粒子内に存在する空隙等も含まれる。
なお、当該樹脂層が多層構造を有する場合、樹脂層の形成過程や形成直後において、空隙部分（Ｚ）が存在していたとしても、空隙部分（Ｚ）に樹脂部分（Ｘ）が流入して、空隙が消失し、空隙部分（Ｚ）が無い樹脂層となることもある。
しかしながら、このように樹脂層中に一時期存在していた空隙部分（Ｚ）が消失した場合であっても、本発明の一態様である粘着シートが有する樹脂層は、表面（１）上に凹部を有するため、エア抜け性及び耐ブリスター性に優れたものとなり得る。
【００９５】
また、本発明の一態様の粘着シートが有する樹脂層の１００℃における剪断貯蔵弾性率は、粘着シートのエア抜け性及び耐ブリスター性の向上の観点から、好ましくは９．０×１０３Ｐａ以上、より好ましくは１．０×１０４Ｐａ以上、更に好ましくは２．０×１０４Ｐａ以上である。
なお、本発明において、樹脂層の１００℃における剪断貯蔵弾性率は、粘弾性測定装置（例えば、Ｒｈｅｏｍｅｔｒｉｃｓ社製、装置名「ＤＹＮＡＭＩＣ  ＡＮＡＬＹＺＥＲ  ＲＤＡ  II」）を用いて、周波数１Ｈｚで測定することにより測定した値を意味する。
【００９６】
樹脂層の厚さは、好ましくは１〜３００μｍ、より好ましくは５〜１５０μｍ、更に好ましくは１０〜７５μｍである。
【００９７】
本発明の一態様の粘着シートの樹脂層の表面（１）における粘着力としては、好ましくは０．５Ｎ／２５ｍｍ以上、より好ましくは２．０Ｎ／２５ｍｍ以上、より好ましくは３．０Ｎ／２５ｍｍ以上、更に好ましくは４．０Ｎ／２５ｍｍ以上、より更に好ましくは７．０Ｎ／２５ｍｍ以上である。
また、樹脂層の表面（２）も粘着性を有する場合、表面（２）における粘着力も、上記の範囲に属することが好ましい。
なお、粘着シートの当該粘着力の値は、実施例に記載の方法により測定された値を意味する。
【００９８】
＜樹脂部分（Ｘ）＞
樹脂層を構成する樹脂部分（Ｘ）は、主成分として樹脂を含む。
なお、本発明において、樹脂部分（Ｘ）は、樹脂層中に含まれる微粒子以外の成分を含む部分であって、その点で粒子部分（Ｙ）とは区別される。
樹脂部分（Ｘ）は、樹脂を主成分とし、樹脂以外にも、架橋剤や汎用添加剤が含まれていてもよい。
【００９９】
本発明の粘着シートにおいて、表面（１）上の樹脂部分（Ｘ）の２３℃における弾性率は、１．０×１０３〜８．０×１０８Ｐａであり、好ましくは１．０×１０４〜１．０×１０８Ｐａ、より好ましくは５．０×１０４〜１．０×１０７Ｐａ、更に好ましくは１．０×１０５〜１．０×１０６Ｐａである。
表面（１）上の樹脂部分（Ｘ）の弾性率が上記範囲であれば、剥離材（Ｒ１）を除去した際に凹部（Ｚ１）が出現し易くなる。また、表面（１）付近の樹脂部分（Ｘ）が適度に変形され易いため、表面（１）を被着体に貼付した際に、表面（１）と被着体との間に生じる空気溜まりの圧力により、凹部（Ｚ１）が変形し易くなる。その結果、比較的浅い凹部（Ｚ１）であるにも関わらず、凹部（Ｚ１）を介して、当該空気溜まりを外部へ除去することができる。
なお、当該弾性率が１．０×１０３Ｐａ未満であると、剥離材（Ｒ１）を除去した際に凹部（Ｚ１）を出現させ難くなる。また、凹部（Ｚ１）の形状維持性が劣り、凹部（Ｚ１）を介して空気溜まりを外部へ除去し難く、粘着シートのエア抜け性が低下する。
一方、当該弾性率が８．０×１０８Ｐａを超えると、剥離材（Ｒ１）を除去した際に凹部（Ｚ１）を出現させ難くなる。また、空気溜まりを外部へ除去し得る程度まで凹部（Ｚ１）が変形し難く、粘着シートのエア抜け性が低下する。
【０１００】
なお、本発明において、表面（１）上の樹脂部分（Ｘ）の２３℃における弾性率の値は、「J.Vac.Soc.Jpn. Vol.56, No.7, 2013 p258  中島健  原子間力顕微鏡によるソフトマテリアルの弾性率定量評価法の開発」に記載されている弾性率測定法に則って測定した値であって、具体的には実施例に記載の方法で測定された値を意味する。
【０１０１】
樹脂部分（Ｘ）中の樹脂の含有量は、樹脂部分（Ｘ）の全量（１００質量％）に対して、通常４０質量％以上、好ましくは５０質量％以上、より好ましくは６５質量％以上、より好ましくは７５質量％以上、更に好ましくは８５質量％以上、より更に好ましくは９０質量％以上であり、また、好ましくは１００質量％以下、より好ましくは９９．９質量％以下である。
なお、本発明において、樹脂部分（Ｘ）の形成材料である樹脂組成物中の樹脂の含有量の値を、上記「樹脂部分（Ｘ）中の樹脂の含有量」とみなすこともできる。
【０１０２】
樹脂部分（Ｘ）に含まれる前記樹脂としては、形成される樹脂層の表面（１）に粘着性を発現させる観点から、粘着性樹脂を含むことが好ましい。
特に、図１（ａ）の粘着シート１ａ等のように、樹脂層が、剥離材（Ｒ１）側から、層（Ｘ１）、層（Ｙ１）、及び層（Ｘ２）をこの順で積層した多層構造を有する場合には、上記観点から、少なくとも層（Ｘ１）は、粘着性樹脂を含むことが好ましい。
【０１０３】
当該粘着性樹脂としては、例えば、アクリル系樹脂、ゴム系樹脂、ウレタン系樹脂、シリコーン系樹脂等が挙げられる。
これらの粘着性樹脂の中でも、粘着特性及び耐候性が良好であり、剥離材（Ｒ１）を除去した際に、樹脂層の表面（１）に上述の要件（Ｉａ）〜（IIａ）を満たす複数の凹部（Ｚ１）を出現させ易くする観点から、アクリル系樹脂及びゴム系樹脂の少なくとも一方を含むことが好ましく、さらに樹脂層の表面（２）に上述の要件（Ｉｂ）〜（IIｂ）を満たす複数の凹部（Ｚ２）を形成しやすくする観点から、アクリル系樹脂を含むことがより好ましい。
アクリル系樹脂及びゴム系樹脂から選ばれる粘着性樹脂の含有量は、樹脂部分（Ｘ）に含まれる前記樹脂の総量（１００質量％）に対して、好ましくは２５〜１００質量％、より好ましくは５０〜１００質量％、更に好ましくは７０〜１００質量％、更に好ましくは８０〜１００質量％、より更に好ましくは１００質量％である。
【０１０４】
また、剥離材（Ｒ１）を除去した際に、樹脂層の表面（１）に上述の要件（Ｉａ）〜（IIａ）を満たす複数の凹部（Ｚ１）を出現させ易くする観点、並びに、樹脂層の表面（２）に上述の要件（Ｉｂ）〜（IIｂ）を満たす複数の凹部（Ｚ２）を形成しやすくする観点から、樹脂部分（Ｘ）が、官能基を有する樹脂を含むことが好ましく、官能基を有するアクリル系樹脂を含むことがより好ましい。
特に、図１（ａ）の粘着シート１ａ等のように、樹脂層が、剥離材（Ｒ１）側から、層（Ｘ１）、層（Ｙ１）、及び層（Ｘ２）をこの順で積層した多層構造を有する場合には、上記観点から、少なくとも層（Ｙ１）は、官能基を有する樹脂を含むことが好ましい。
当該官能基は、架橋剤との架橋起点となる基であって、例えば、ヒドロキシ基、カルボキシ基、エポキシ基、アミノ基、シアノ基、ケト基、アルコキシシリル基等が挙げられるが、カルボキシ基が好ましい。
【０１０５】
なお、樹脂部分（Ｘ）が、前記官能基を有する樹脂と共に、さらに架橋剤を含有することが好ましい。特に、樹脂層が上記多層構造を有する場合には、少なくとも層（Ｙ１）は、前記官能基を有する樹脂と共に、架橋剤を含有することが好ましい。
当該架橋剤としては、例えば、イソシアネート系架橋剤、エポキシ系架橋剤、アジリジン系架橋剤、金属キレート系架橋剤等が挙げられる。
【０１０６】
イソシアネート系架橋剤は、例えば、トリレンジイソシアネート、ジフェニルメタンジイソシアネート、キシリレンジイソシアネート等の芳香族ポリイソシアネート；ヘキサメチレンジイソシアネート等の脂肪族ポリイソシアネート；イソホロンジイソシアネート、水素添加ジフェニルメタンジイソシアネート等の脂環式ポリイソシアネート；並びに、これらの化合物のビウレット体、イソシアヌレート体、及び、低分子活性水素含有化合物（エチレングリコール、プロピレングリコール、ネオペンチルグリコール、トリメチロールプロパン、ヒマシ油等）との反応物であるアダクト体；等が挙げられる。
【０１０７】
エポキシ系架橋剤としては、例えば、エチレングリコールグリシジルエーテル、１，３−ビス（Ｎ，Ｎ−ジグリシジルアミノメチル）シクロヘキサン、Ｎ，Ｎ，Ｎ’，Ｎ’−テトラグリシジル−ｍ−キシリレンジアミン、１，６−ヘキサンジオールジグリシジルエーテル、トリメチロールプロパンジグリシジルエーテル、ジグリシジルアニリン、ジグリシジルアミン等が挙げられる。
【０１０８】
アジリジン系架橋剤としては、例えば、ジフェニルメタン−４,４'−ビス（１−アジリジンカーボキサミド）、トリメチロールプロパントリ−β−アジリジニルプロピオネート、テトラメチロールメタントリ−β−アジリジニルプロピオネート、トルエン−２,４−ビス（１−アジリジンカーボキサミド）、トリエチレンメラミン、ビスイソフタロイル−１−（２−メチルアジリジン）、トリス−１−（２−メチルアジリジン）フォスフィン、トリメチロールプロパントリ−β−（２−メチルアジリジン）プロピオネート等が挙げられる。
【０１０９】
金属キレート系架橋剤には、金属原子がアルミニウム、ジルコニウム、チタニウム、亜鉛、鉄、スズ等であるキレート化合物が挙げられ、アルミニウムキレート系架橋剤が好ましい。
アルミニウムキレート系架橋剤としては、例えば、ジイソプロポキシアルミニウムモノオレイルアセトアセテート、モノイソプロポキシアルミニウムビスオレイルアセトアセテート、モノイソプロポキシアルミニウムモノオレエートモノエチルアセトアセテート、ジイソプロポキシアルミニウムモノラウリルアセトアセテート、ジイソプロポキシアルミニウムモノステアリルアセトアセテート、ジイソプロポキシアルミニウムモノイソステアリルアセトアセテート等が挙げられる。
【０１１０】
なお、これらの架橋剤は、単独で又は２種以上を組み合わせて用いてもよい。
これらの中でも、剥離材（Ｒ１）を除去した際に、樹脂層の表面（１）に上述の要件（Ｉａ）〜（IIａ）を満たす複数の凹部（Ｚ１）を出現させ易くする観点、並びに、樹脂層の表面（２）に上述の要件（Ｉｂ）〜（IIｂ）を満たす複数の凹部（Ｚ２）を形成しやすくする観点から、樹脂部分（Ｘ）が、金属キレート系架橋剤及びエポキシ系架橋剤から選ばれる１種以上を含むことが好ましく、金属キレート系架橋剤を含むことがより好ましく、アルミニウムキレート系架橋剤を含むことが更に好ましい。
【０１１１】
架橋剤の含有量は、官能基を有する樹脂１００質量部に対して、好ましくは０．０１〜１５質量部、より好ましくは０．１〜１０質量部、更に好ましくは０．３〜７．０質量部である。
【０１１２】
また、樹脂層の表面（１）上の凹部（Ｚ１）及び表面（２）上の凹部（Ｚ２）の形状維持性を良好とする観点から、樹脂部分（Ｘ）が、金属キレート系架橋剤及びエポキシ系架橋剤を共に含むことが好ましい。
樹脂部分（Ｘ）が金属キレート系架橋剤及びエポキシ系架橋剤を共に含む場合、上記観点から、樹脂部分（Ｘ）中の金属キレート系架橋剤とエポキシ系架橋剤との含有比［金属キレート系架橋剤／エポキシ系架橋剤］としては、質量比で、好ましくは１０／９０〜９９．５／０．５、より好ましくは５０／５０〜９９．０／１．０、更に好ましくは６５／３５〜９８．５／１．５、より更に好ましくは７５／２５〜９８．０／２．０である。
【０１１３】
また、樹脂部分（Ｘ）には、汎用添加剤を含有していてもよい。
汎用添加剤としては、例えば、粘着付与剤、酸化防止剤、軟化剤（可塑剤）、防錆剤、顔料、染料、遅延剤、反応促進剤、紫外線吸収剤等が挙げられる。
なお、これらの汎用添加剤は、それぞれ単独で又は２種以上を組み合わせて用いてもよい。
樹脂部分（Ｘ）中にこれらの汎用添加剤を含有する場合、それぞれの汎用添加剤の含有量は、樹脂１００質量部に対して、好ましくは０．０００１〜６０質量部、より好ましくは０．００１〜５０質量部である。
【０１１４】
樹脂部分（Ｘ）に含まれる前記樹脂は、１種のみでもよく、２種以上を組み合わせて用いてもよい。
本発明の粘着シートが有する樹脂層の樹脂部分（Ｘ）の形成材料としては、官能基を有する粘着性樹脂を含む粘着剤であることが好ましく、官能基を有するアクリル系樹脂を含むアクリル系粘着剤、もしくはゴム系樹脂を含むゴム系粘着剤であることがより好ましい。
以下、樹脂部分（Ｘ）を形成材料として好適な、アクリル系粘着剤及びゴム系粘着剤について説明する。
【０１１５】
（アクリル系粘着剤）
樹脂部分（Ｘ）の形成材料であるアクリル系粘着剤は、溶媒型、エマルション型のいずれであってもよい。当該アクリル系粘着剤としては、官能基を有するアクリル系樹脂（Ａ）（以下、単に「アクリル系樹脂（Ａ）」ともいう）及び架橋剤（Ｂ）を含むことが好ましい。
当該アクリル系粘着剤中に含まれるアクリル系樹脂（Ａ）としては、例えば、直鎖又は分岐鎖のアルキル基を有するアルキル（メタ）アクリレートに由来する構成単位を有する重合体、環状構造を有する（メタ）アクリレートに由来する構成単位を有する重合体等が挙げられる。
アクリル系樹脂（Ａ）の質量平均分子量（Ｍｗ）としては、好ましくは５万〜１５０万、より好ましくは１５万〜１３０万、更に好ましくは２５万〜１１０万、より更に好ましくは３５万〜９０万である。
【０１１６】
アクリル系樹脂（Ａ）としては、炭素数１〜１８のアルキル基を有するアルキル（メタ）アクリレート（ａ１’）（以下、「モノマー（ａ１’）」ともいう）に由来する構成単位（ａ１）、及び官能基含有モノマー（ａ２’）（以下、「モノマー（ａ２’）」ともいう）に由来する構成単位（ａ２）を有するアクリル系共重合体（Ａ１）を含むことが好ましく、アクリル系共重合体（Ａ１）であることがより好ましい。
アクリル系共重合体（Ａ１）の含有量は、アクリル系粘着剤中のアクリル系樹脂（Ａ）の全量（１００質量％）に対して、好ましくは５０〜１００質量％、より好ましくは７０〜１００質量％、更に好ましくは８０〜１００質量％、より更に好ましくは９０〜１００質量％である。
なお、アクリル系共重合体（Ａ１）の共重合の形態は、特に限定されず、ブロック共重合体、ランダム共重合体、グラフト共重合体のいずれであってもよい。
【０１１７】
モノマー（ａ１’）が有するアルキル基の炭素数としては、粘着特性の向上の観点から、より好ましくは４〜１２、更に好ましくは４〜８、より更に好ましくは４〜６である。
モノマー（ａ１’）としては、例えば、メチル（メタ）アクリレート、エチル（メタ）アクリレート、プロピル（メタ）アクリレート、ブチル（メタ）アクリレート、２−エチルヘキシル（メタ）アクリレート、ラウリル（メタ）アクリレート、トリデシル（メタ）アクリレート、ステアリル（メタ）アクリレート等が挙げられる。
これらの中でも、ブチル（メタ）アクリレート、２−エチルヘキシル（メタ）アクリレートが好ましく、ブチル（メタ）アクリレートがより好ましい。
【０１１８】
構成単位（ａ１）の含有量は、アクリル系共重合体（Ａ１）の全構成単位（１００質量％）に対して、好ましくは５０〜９９．５質量％、より好ましくは６０〜９９質量％、更に好ましくは７０〜９５質量％、より更に好ましくは８０〜９３質量％である。
【０１１９】
モノマー（ａ２’）としては、例えば、ヒドロキシ基含有モノマー、カルボキシ基含有モノマー、エポキシ基含有モノマー、アミノ基含有物モノマー、シアノ基含有モノマー、ケト基含有モノマー、アルコキシシリル基含有モノマー等が挙げられる。
これらの中でも、カルボキシ基含有モノマーがより好ましい。
カルボキシ基含有モノマーとしては、（メタ）アクリル酸、マレイン酸、フマル酸、イタコン酸等が挙げられ、（メタ）アクリル酸が好ましい。
【０１２０】
構成単位（ａ２）の含有量は、アクリル系共重合体（Ａ１）の全構成単位（１００質量％）に対して、好ましくは０．５〜５０質量％、より好ましくは１〜４０質量％、更に好ましくは５〜３０質量％、より更に好ましくは７〜２０質量％である。
【０１２１】
なお、アクリル系共重合体（Ａ１）は、上記モノマー（ａ１’）及び（ａ２’）以外のその他のモノマー（ａ３’）に由来する構成単位（ａ３）を有していてもよい。
その他のモノマー（ａ３’）としては、例えば、シクロヘキシル（メタ）アクリレート、ベンジル（メタ）アクリレート、イソボルニル（メタ）アクリレート、ジシクロペンタニル（メタ）アクリレート、ジシクロペンテニル（メタ）アクリレート、ジシクロペンテニルオキシエチル（メタ）アクリレート、イミド（メタ）アクリレート等の環状構造を有する（メタ）アクリレート、酢酸ビニル、アクリロニトリル、スチレン等が挙げられる。
【０１２２】
構成単位（ａ３）の含有量は、アクリル系共重合体（Ａ１）の全構成単位（１００質量％）に対して、好ましくは０〜３０質量％、より好ましくは０〜２０質量％、更に好ましくは０〜１０質量％、より更に好ましくは０〜５質量％である。
なお、上述のモノマー（ａ１’）〜（ａ３’）は、単独で又は２種以上組み合わせて用いてもよい。
【０１２３】
アクリル系共重合体（Ａ１）成分の合成方法については、特に限定されるものではなく、例えば、原料モノマーを溶媒中に溶解して、重合開始剤、連鎖移動剤等の存在下で溶液重合する方法や、乳化剤、重合開始剤、連鎖移動剤、分散剤等の存在下で、原料モノマーを用いて水系でエマルション重合する方法にて製造される。
【０１２４】
前記アクリル系粘着剤中に含まれる架橋剤（Ｂ）としては、上述のものが挙げられるが、粘着特性を良好とする観点、剥離材（Ｒ１）を除去した際に、樹脂層の表面（１）に上述の要件（Ｉａ）〜（IIａ）を満たす複数の凹部（Ｚ１）を出現させ易くする観点、並びに、樹脂層の表面（２）に上述の要件（Ｉｂ）〜（IIｂ）を満たす複数の凹部（Ｚ２）を形成しやすくする観点から、金属キレート系架橋剤及びエポキシ系架橋剤から選ばれる１種以上を含むことが好ましく、金属キレート系架橋剤を含むことがより好ましく、アルミニウムキレート系架橋剤を含むことが更に好ましい。
また、樹脂層の表面（１）上の凹部（Ｚ１）及び表面（２）上の凹部（Ｚ２）の形状維持性を良好とする観点から、架橋剤（Ｂ）としては、金属キレート系架橋剤及びエポキシ系架橋剤を共に含むことが好ましい。
【０１２５】
架橋剤（Ｂ）の含有量は、前記アクリル系粘着剤中のアクリル系樹脂（Ａ）１００質量部に対して、好ましくは０．０１〜１５質量部、より好ましくは０．１〜１０質量部、更に好ましくは０．３〜７．０質量部である。
【０１２６】
金属キレート系架橋剤及びエポキシ系架橋剤を併用する場合、金属キレート系架橋剤とエポキシ系架橋剤との含有比［金属キレート系架橋剤／エポキシ系架橋剤］としては、質量比で、好ましくは１０／９０〜９９．５／０．５、より好ましくは５０／５０〜９９．０／１．０、更に好ましくは６５／３５〜９８．５／１．５、より更に好ましくは７５／２５〜９８．０／２．０である。
【０１２７】
本発明の一態様で用いるアクリル系粘着剤には、本発明の効果を損なわない範囲において、汎用添加剤を含有してもよい。汎用添加剤としては、上述のものが挙げられ、また当該汎用添加剤の含有量も、上述のとおりである。
【０１２８】
本発明の一態様で用いるアクリル系粘着剤には、本発明の効果を損なわない範囲において、アクリル系樹脂（Ａ）以外の粘着性樹脂（例えば、ウレタン系樹脂、ゴム系樹脂、シリコーン系樹脂等）を含有していてもよい。
アクリル系粘着剤中のアクリル系樹脂（Ａ）の含有量は、アクリル系粘着剤に含まれる粘着性樹脂の総量（１００質量％）に対して、好ましくは５０〜１００質量％、より好ましくは７０〜１００質量％、更に好ましくは８０〜１００質量％、より更に好ましくは１００質量％である。
【０１２９】
（ゴム系粘着剤）
本発明の樹脂部分（Ｘ）の形成材料としては、ゴム系樹脂を含むゴム系粘着剤を用いてもよい。
当該ゴム系粘着剤は、樹脂層の表面（１）上の樹脂部分（Ｘ）の弾性率を前記範囲に調整する観点から、表面（１）側の樹脂部分（Ｘ）の形成材料として好適である。
【０１３０】
ゴム系樹脂としては、例えば、ポリイソブチレン系樹脂、ポリブテン系樹脂等の合成ゴムや、天然ゴムを使用することができる。
ゴム系樹脂の質量平均分子量としては、粘着力向上の観点、及び被着体に対する濡れ性や溶媒に対する溶解性の観点から、好ましくは２万以上、より好ましくは３万〜１００万、更に好ましくは５万〜８０万、より更に好ましくは７万〜６０万である。
【０１３１】
ゴム系粘着剤の全量（１００質量％）に対する、ゴム系樹脂の含有量は、粘着力の向上の観点から、好ましくは３０〜１００質量％、より好ましくは４０〜９０質量％、更に好ましくは４５〜８０質量％、より更に好ましくは５０〜７０質量％である。
ゴム系粘着剤は、ゴム系樹脂と共に、粘着付与樹脂や、汎用添加剤（光安定剤、酸化防止剤、紫外線吸収剤、樹脂安定剤、顔料、増量剤、軟化剤等）を含有してもよい。
【０１３２】
＜ポリイソブチレン系樹脂＞
ゴム系樹脂の中でも、ポリイソブチレン系樹脂が好ましい。
本発明において、ポリイソブチレン系樹脂の構造は、主鎖又は側鎖にポリイソブチレン骨格を有する樹脂であり、具体的には、下記構成単位（ａ）を有する樹脂である。
【０１３３】
【化１】
0005990658.tif 000002
【０１３４】
ポリイソブチレン系樹脂としては、例えば、イソブチレンの単独重合体であるポリイソブチレン、イソブチレンとイソプレンの共重合体、イソブチレンとｎ−ブテンの共重合体、イソブチレンとブタジエンの共重合体、及びこれら共重合体を臭素化又は塩素化等したハロゲン化ブチルゴム等が挙げられる。
なお、ポリイソブチレン系樹脂が共重合体である場合、イソブチレンに由来する構成単位が、全構成単位の中で一番多く含まれているものとする。
ポリイソブチレン系樹脂中のイソブチレンに由来する構成単位の含有量は、当該ポリイソブチレン系樹脂の全構成単位（１００質量％）に対して、好ましくは８０〜１００質量％、より好ましくは９０〜１００質量％、更に好ましくは９５〜１００質量％、より更に好ましくは１００質量％である。
これらのポリイソブチレン系樹脂は、単独で又は２種以上を組み合わせて用いてもよい。
【０１３５】
本発明の一態様で用いるポリイソブチレン系樹脂としては、質量平均分子量が２７〜１２０万のポリイソブチレン系樹脂（α）と、質量平均分子量が５〜２５万のポリイソブチレン系樹脂（β）とを共に含むことが好ましい。
ゴム系粘着剤中に高分子量のポリイソブチレン系樹脂（α）を含むことで、当該ゴム系粘着剤から形成される樹脂層の耐久性及び耐候性を向上させると共に、粘着力を向上させることができる。
また、低分子量のポリイソブチレン系樹脂（β）は、ゴム系粘着剤中にてＰＩＢ系樹脂（α）と良好に相溶し、適度にＰＩＢ系樹脂（α）を可塑化させる役割を担う。これにより、形成される樹脂層の被着体に対する濡れ性を高め、粘着物性、柔軟性等を向上させ、エア抜け性の向上にも寄与する。るこ
なお、上記のポリイソブチレン系樹脂（α）及び（β）は、それぞれ単独で又は２種以上を組み合わせて用いてもよい。
【０１３６】
ポリイソブチレン系樹脂（α）の質量平均分子量としては、好ましくは２７万〜１２０万であるが、より好ましくは２９万〜１００万、更に好ましくは３１〜８０万、より更に好ましくは３２万〜４０万である。
質量平均分子量が２７万以上であれば、調製される粘着剤の凝集力を十分向上させることができ、また、被着体への汚染の懸念も解消し得る。
一方、質量平均分子量が１２０万以下であれば、調製される粘着剤の凝集力が高くなりすぎることにより柔軟性や流動性の低下という弊害を避けることができ、当該粘着剤から形成される樹脂層の被着体との濡れを良好にすることができる。また、粘着剤を調製する際、溶媒に対する溶解性を良好とすることもできる。
【０１３７】
ポリイソブチレン系樹脂（β）の質量平均分子量は、好ましくは５万〜２５万であるが、より好ましくは８万〜２３万、更に好ましくは１４万〜２２万、より更に好ましくは１８万〜２１万である。
質量平均分子量が５万以上であれば、形成される樹脂層中のポリイソブチレン系樹脂（β）が低分子成分として分離して、被着体へ移行して汚染してしまう弊害を防ぐことができる。また、高温下におけるアウトガス発生量を低下させることができる。
一方、質量平均分子量が２５万以下であれば、ポリイソブチレン系樹脂（α）を十分に可塑化させることができ、形成される樹脂層の表面の濡れ性を良好にすることができる。
【０１３８】
ポリイソブチレン系樹脂（α）１００質量部に対する、ポリイソブチレン系樹脂（β）の含有比は、好ましくは５〜５５質量部、より好ましくは６〜４０質量部、更に好ましくは７〜３０質量部、より更に好ましくは８〜２０質量部である。
【０１３９】
ゴム系粘着剤の全量（１００質量％）に対する、ポリイソブチレン系樹脂の含有量は、粘着力の向上の観点から、好ましくは３０〜９０質量％、より好ましくは４０〜８５質量％、更に好ましくは４５〜８０質量％、より更に好ましくは５０〜７０質量％である。
【０１４０】
＜粘着付与樹脂＞
本発明で用いるゴム系粘着剤は、粘着性を向上させる観点から、さらに粘着付与樹脂を含むことが好ましい。
なお、粘着付与樹脂とは、ゴム系樹脂と混合することが可能であり、ゴム系樹脂の粘着性能を向上させる機能を持つ、質量平均分子量が２０，０００未満（好ましくは１００〜１０，０００）のオリゴマー領域の化合物を意味する。
【０１４１】
粘着付与樹脂としては、ロジン樹脂、ロジンフェノール樹脂、及びそのエステル化合物等のロジン系樹脂；これらロジン系樹脂を水素化した水素化ロジン系樹脂；テルペン系樹脂、テルペンフェノール系樹脂、芳香族変性テルペン系樹脂等のテルペン系樹脂；これらテルペン系樹脂を水素化した水素化テルペン系樹脂；石油ナフサの熱分解で生成するペンテン、イソプレン、ピペリン、１．３−ペンタジエン等のＣ５留分を共重合して得られるＣ５系石油樹脂及びこのＣ５系石油樹脂の水素化石油樹脂；石油ナフサの熱分解で生成するインデン、ビニルトルエン、α−メチルスチレン、β−メチルスチレン等のＣ９留分を共重合して得られるＣ９系石油樹脂及びこのＣ９系石油樹脂の水素化石油樹脂；等が挙げられる。
これらの中でも、ロジン系樹脂、水素化ロジン樹脂、テルペン系樹脂、水素化テルペン系樹脂、及び水素化石油樹脂から選ばれる１種以上が好ましく、ポリイソブチレン系樹脂との相溶性が高い観点から、水素化石油樹脂がより好ましい。
なお、これらの粘着付与樹脂は、単独で又は２種以上を組み合わせて用いてもよい。
【０１４２】
粘着付与樹脂の軟化点は、粘着性の向上の観点から、好ましくは６０〜１７０℃、より好ましくは７５〜１５０℃、更に好ましくは８５〜１４０℃、より更に好ましくは９０〜１３０℃である。
なお、粘着付与樹脂の軟化点の値は、ＪＩＳ  Ｋ  ２５３１に準拠して測定した値である。
【０１４３】
粘着付与樹脂の含有量は、ゴム系粘着剤の全量（１００質量％）に対して、好ましくは５〜６０質量％、より好ましくは１０〜５０質量％である。
【０１４４】
＜粒子部分（Ｙ）＞
樹脂層を構成する粒子部分（Ｙ）は微粒子からなる。
微粒子の平均粒径としては、粘着シートのエア抜け性及び耐ブリスター性の向上の観点、形成される樹脂層の表面（１）上に、上述の要件（Ｉａ）〜（IIａ）を満たす複数の凹部（Ｚ１）を出現もしくは形成しやすくする観点、並びに、表面（２）上に、上述の要件（Ｉｂ）〜（IIｂ）を満たす複数の凹部（Ｚ２）の形成しやすくする観点から、好ましくは０．０１〜１００μｍ、より好ましくは０．０５〜２５μｍ、更に好ましくは０．１〜１０μｍである。
【０１４５】
本発明の一態様で用いる微粒子としては、特に制限はなく、シリカ粒子、酸化金属粒子、硫酸バリウム、炭酸カルシウム、炭酸マグネシウム、ガラスビーズ、スメクタイト等の無機粒子や、アクリルビーズ等の有機粒子等が挙げられる。
これらの微粒子の中でも、シリカ粒子、酸化金属粒子、及びスメクタイトから選ばれる１種以上が好ましく、シリカ粒子がより好ましい。
【０１４６】
本発明の一態様で用いるシリカ粒子は、乾式シリカ及び湿式シリカのいずれであってもよい。
また、本発明の一態様で用いるシリカ粒子は、反応性官能基を有する有機化合物等で表面修飾された有機修飾シリカ、アルミン酸ナトリウムや水酸化ナトリウム等の無機化合物で表面処理された無機修飾シリカ、並びに、これらの有機化合物及び無機化合物で表面処理された有機無機修飾シリカ、シランカップリング剤等の有機無機ハイブリッド材料で表面処理された有機無機修飾シリカ等であってもよい。
なお、これらのシリカ粒子は、２種以上からなる混合物であってもよい。
【０１４７】
シリカ粒子中におけるシリカの質量濃度は、シリカ粒子の全量（１００質量％）に対して、好ましくは７０〜１００質量％、より好ましくは８５〜１００質量％、更に好ましくは９０〜１００質量％である。
また、本発明の一態様で用いるシリカ粒子の体積平均二次粒子径は、粘着シートのエア抜け性及び耐ブリスター性の向上の観点、形成される樹脂層の表面（１）上に、上述の要件（Ｉａ）〜（IIａ）を満たす複数の凹部（Ｚ１）を出現もしくは形成しやすくする観点、並びに、表面（２）上に、上述の要件（Ｉｂ）〜（IIｂ）を満たす複数の凹部（Ｚ２）を形成しやすくする観点から、好ましくは０．５〜１０μｍ、より好ましくは１〜８μｍ、更に好ましくは１．５〜５μｍである。
なお、本発明において、シリカ粒子の体積平均二次粒子径の値は、マルチサイザー・スリー機等を用いて、コールターカウンター法による粒度分布の測定を行うことにより求めた値である。
【０１４８】
酸化金属粒子としては、例えば、酸化チタン、アルミナ、ベーマイト、酸化クロム、酸化ニッケル、酸化銅、酸化チタン、酸化ジルコニウム、酸化インジウム、酸化亜鉛、及びこれらの複合酸化物から選ばれる酸化金属からなる粒子等が挙げられ、これらの酸化金属からなるゾル粒子も含まれる。
【０１４９】
スメクタイトとしては、例えば、モンモリロナイト、バイデライト、ヘクトライト、サポナイト、スチブンサイト、ノントロナイト、ソーコナイト等が挙げられる。
【０１５０】
本発明の一態様の粘着シートが有する樹脂層を８００℃で３０分間加熱した後の質量保持率は、好ましくは３〜９０質量％、より好ましくは５〜８０質量％、更に好ましくは７〜７０質量％、より更に好ましくは９〜６０質量％である。
当該質量保持率は、樹脂層中に含まれる微粒子の含有量（質量％）を示すとみなすことができる。
当該質量保持率が３質量％以上であれば、エア抜け性及び耐ブリスター性に優れた粘着シートとなり得る。また、本発明の粘着シートの製造時において、形成される樹脂層の表面（１）上には、上述の要件（Ｉａ）〜（IIａ）を満たす複数の凹部（Ｚ１）が出現もしくは形成されやすく、また、表面（２）上には、上述の要件（Ｉｂ）〜（IIｂ）を満たす複数の凹部（Ｚ２）が形成されやすくなる。
一方、当該質量保持率が９０質量％以下であれば、樹脂層の膜強度が高く、耐水性や耐薬品が優れた粘着シートとなり得る。
【０１５１】
〔粘着シートの製造方法〕
次に、本発明の粘着シートの製造方法について説明する。
本発明の粘着シートの製造方法としては、特に制限はないが、生産性の観点、並びに、形成される樹脂層の表面（１）上に、上述の要件（Ｉａ）〜（IIａ）を満たす複数の凹部（Ｚ１）を出現もしくは形成しやすくする観点、並びに、表面（２）上に、上述の要件（Ｉｂ）〜（IIｂ）を満たす複数の凹部（Ｚ２）を形成しやすくする観点から、少なくとも下記工程（１）及び（２）を有する方法が好ましい。
工程（１）：剥離材（Ｒ１）上に、主成分として樹脂を含む組成物（ｘ）からなる塗膜（ｘ’）、及び前記微粒子を１５質量％以上含む組成物（ｙ）からなる塗膜（ｙ’）を形成する工程
工程（２）：工程（１）で形成した塗膜（ｘ’）及び塗膜（ｙ’）を同時に乾燥させる工程
【０１５２】
＜工程（１）＞
工程（１）は、剥離材（Ｒ１）上に、主成分として樹脂を含む組成物（ｘ）からなる塗膜（ｘ’）、及び前記微粒子を１５質量％以上含む組成物（ｙ）からなる塗膜（ｙ’）を形成する工程である。
組成物（ｘ）は、樹脂部分（Ｘ）の形成材料であり、上述の樹脂と共に、架橋剤を含有することが好ましく、さらに上述の汎用添加剤を含有してもよい。
また、組成物（ｙ）は、粒子部分（Ｙ）の形成材料であるが、さらに樹脂や架橋剤、上述の汎用添加剤が含まれていてもよい。これらの樹脂等の成分が含まれている組成物（ｙ）は、樹脂部分（Ｘ）の形成材料ともなる。
【０１５３】
（組成物（ｘ））
組成物（ｘ）中に含有する樹脂としては、上述の樹脂部分（Ｘ）を構成する樹脂が挙げられ、粘着性樹脂、官能基を有する樹脂が好ましく、上述の官能基を有するアクリル系樹脂（Ａ）及びゴム系樹脂から選ばれる１種以上がより好ましく、上述のアクリル系共重合体（Ａ１）及びポリイソブチレン系樹脂から選ばれる１種以上が更に好ましい。
組成物（ｘ）中の樹脂の含有量は、組成物（ｘ）の全量（１００質量％（ただし、希釈溶媒を除く））に対して、通常４０質量％以上、好ましくは５０質量％以上、より好ましくは６５質量％以上、より好ましくは７５質量％以上、更に好ましくは８５質量％以上、より更に好ましくは９０質量％以上であり、また、好ましくは１００質量％以下、より好ましくは９５質量％以下である。
【０１５４】
また、組成物（ｘ）中に含有する架橋剤としては、上述の樹脂部分（Ｘ）中に含有する架橋剤が挙げられるが、組成物（ｘ）が、金属キレート系架橋剤及びエポキシ系架橋剤から選ばれる１種以上を含むことが好ましく、金属キレート系架橋剤を含むことがより好ましい。
さらに、複数の凹部（Ｚ１）及び（Ｚ２）の形状維持性を良好とする観点から、組成物（ｘ）が、金属キレート系架橋剤及びエポキシ系架橋剤を共に含むことが好ましい。
組成物（ｘ）が金属キレート系架橋剤及びエポキシ系架橋剤を共に含む場合、組成物（ｘ）中の金属キレート系架橋剤とエポキシ系架橋剤との含有比［金属キレート系架橋剤／エポキシ系架橋剤］としては、質量比で、好ましくは１０／９０〜９９．５／０．５、より好ましくは５０／５０〜９９．０／１．０、更に好ましくは６５／３５〜９８．５／１．５、より更に好ましくは７５／２５〜９８．０／２．０である。
【０１５５】
架橋剤の含有量は、組成物（ｘ）中に含有する樹脂１００質量部に対して、好ましくは０．０１〜１５質量部、より好ましくは０．１〜１０質量部、更に好ましくは０．３〜７．０質量部である。
【０１５６】
組成物（ｘ）としては、上述の官能基を有するアクリル系樹脂（Ａ）及び架橋剤（Ｂ）を含むアクリル系粘着剤、もしくは、上述のゴム系樹脂を含むゴム系粘着剤であることが好ましく、上述のアクリル系共重合体（Ａ１）及び架橋剤（Ｂ）を含むアクリル系粘着剤、もしくは、上述のポリイソブチレン系樹脂を含むゴム系粘着剤であることがより好ましい。
なお、上記アクリル系粘着剤及びゴム系粘着剤の詳細は、上述のとおりである。
【０１５７】
組成物（ｘ）中には、上述の微粒子を含有していてもよいが、当該微粒子の含有量は１５質量％未満であり、且つ組成物（ｘ）中に含まれる樹脂の含有量よりも少ない。
具体的な微粒子の含有量としては、組成物（ｘ）の全量（１００質量％（ただし、希釈溶媒を除く））に対して、１５質量％未満であるが、好ましくは０〜１３質量％、より好ましくは０〜１０質量％、更に好ましくは０〜５質量％、より更に好ましくは０質量％である。
【０１５８】
（組成物（ｙ））
組成物（ｙ）は、粒子部分（Ｙ）の形成材料であり、少なくとも上述の微粒子を１５質量％以上含むが、微粒子の分散性の観点から、微粒子と共に、樹脂を含有することが好ましく、さらに当該樹脂と共に架橋剤を含有することがより好ましい。また、組成物（ｙ）は、汎用添加剤を含んでもよい。
なお、これらの樹脂、架橋剤、及び汎用添加剤は、樹脂部分（Ｘ）の形成材料となる。
【０１５９】
組成物（ｙ）中に含まれる微粒子としては、上述のものが挙げられるが、樹脂層中に空隙部分（Ｚ）を形成し、耐ブリスター性を向上させた粘着シートとする観点から、シリカ粒子、酸化金属粒子、及びスメクタイトから選ばれる１種以上が好ましい。
組成物（ｙ）中の微粒子の含有量は、樹脂層の表面（α）上に、樹脂層の自己形成化によって形成される不定形の凹部を形成しやすくする観点から、組成物（ｙ）の全量（１００質量％（ただし、希釈溶媒を除く））に対して、１５質量％以上であるが、好ましくは２０〜１００質量％、より好ましくは２５〜９０質量％、更に好ましくは３０〜８５質量％、より更に好ましくは３５〜８０質量％である。
【０１６０】
組成物（ｙ）中に含まれる樹脂としては、上述の組成物（ｘ）に含まれる樹脂と同じものが挙げられ、組成物（ｘ）と同じ樹脂を含むことが好ましい。なお、これらの樹脂は、単独で又は２種以上を組み合わせて用いてもよい。
また、組成物（ｙ）中に含まれるより具体的な樹脂としては、官能基を有する樹脂が好ましく、上述の官能基を有するアクリル系樹脂（Ａ）がより好ましく、上述のアクリル系共重合体（Ａ１）が更に好ましい。
【０１６１】
組成物（ｙ）中の樹脂の含有量は、組成物（ｙ）の全量（１００質量％（ただし、希釈溶媒を除く））に対して、通常１〜８５質量％、好ましくは５〜８０質量％、より好ましくは１０〜７５質量％、更に好ましくは２０〜７０質量％、より更に好ましくは２５〜６５質量％である。
【０１６２】
また、組成物（ｙ）中に含有する架橋剤としては、上述の樹脂部分（Ｘ）中に含有する架橋剤が挙げられるが、組成物（ｙ）が、金属キレート系架橋剤及びエポキシ系架橋剤から選ばれる１種以上を含むことが好ましく、金属キレート系架橋剤を含むことがより好ましい。
さらに、組成物（ｙ）が、金属キレート系架橋剤及びエポキシ系架橋剤を共に含むことが好ましい。
なお、組成物（ｙ）が金属キレート系架橋剤及びエポキシ系架橋剤を共に含む場合、組成物（ｙ）中の金属キレート系架橋剤とエポキシ系架橋剤との好適な含有比（質量比）の範囲は、上述の組成物（ｘ）と同じである。
架橋剤の含有量は、組成物（ｙ）中に含有する樹脂１００質量部に対して、好ましくは０．０１〜１５質量部、より好ましくは０．１〜１０質量部、更に好ましくは０．３〜７．０質量部である。
【０１６３】
（塗膜（ｘ’）、（ｙ’）の形成方法）
なお、塗膜を形成する際に、塗膜を形成しやすくするため、組成物（ｘ）及び（ｙ）に、溶媒を配合し、組成物の溶液の形態とすることが好ましい。
このような溶媒としては、水や有機溶媒等が挙げられる。
当該有機溶媒としては、例えば、トルエン、酢酸エチル、酢酸ブチル、メチルエチルケトン、メチルイソブチルケトン、メタノール、エタノール、イソプロピルアルコール、ｔ−ブタノール、ｓ−ブタノール、アセチルアセトン、シクロヘキサノン、ｎ−ヘキサン、シクロヘキサン等が挙げられる。なお、これらの溶媒は、単独で又は２種以上を併用してもよい。
【０１６４】
本工程で剥離材（Ｒ１）上に形成される塗膜（ｘ’）及び（ｙ’）の積層する順序は特に限定されないが、剥離材（Ｒ１）上に、塗膜（ｙ’）及び塗膜（ｘ’）がこの順で積層するように形成されることが好ましい。
塗膜（ｘ’）及び（ｙ’）の形成方法としては、塗膜（ｙ’）を形成した後、塗膜（ｙ’）上に、塗膜（ｘ’）を逐次形成する方法でもよく、また、生産性の観点から、塗膜（ｙ’）及び塗膜（ｘ’）を多層コーターで同時塗布し形成する方法でもよい。
逐次形成する際に用いるコーターとしては、例えば、スピンコーター、スプレーコーター、バーコーター、ナイフコーター、ロールコーター、ナイフロールコーター、ブレードコーター、グラビアコーター、カーテンコーター、ダイコーター等が挙げられる。
多層コーターで同時塗布する際に用いるコーターとしては、例えば、カーテンコーター、ダイコーター等が挙げられるが、これらの中でも、操作性の観点から、ダイコーターが好ましい。
【０１６５】
なお、本工程（１）において、剥離材（Ｒ１）上に、塗膜（ｘ’）及び塗膜（ｙ’）の少なくとも一方の形成後に、工程（２）に移る前に、当該塗膜の硬化反応が進行しない程度のプレ乾燥処理を施してもよい。
本工程（１）における、当該プレ乾燥処理を行う際の乾燥温度としては、通常は、形成した塗膜の硬化が進行しない程度の温度範囲に適宜設定されるが、好ましくは工程（２）での乾燥温度未満である。「工程（２）での乾燥温度未満」との規定が示す具体的な乾燥温度としては、好ましくは１０〜４５℃、より好ましくは１０〜３４℃、更に好ましくは１５〜３０℃である。
【０１６６】
＜工程（２）＞
工程（２）は、工程（１）で剥離材（Ｒ１）上に形成した塗膜（ｘ’）及び塗膜（ｙ’）を同時に乾燥させる工程である。
本工程にて、形成した塗膜（ｘ’）及び塗膜（ｙ’）を同時に乾燥させることで、樹脂部分（Ｘ）と粒子部分（Ｙ）とを含む樹脂層が形成されると共に、当該樹脂層の表面（２）上には、複数の凹部（Ｚ２）が形成される。また、複数の凹部（Ｚ２）が形成されることによって、剥離材（Ｒ１）を除去した際に、樹脂層の表面（１）上に、複数の凹部（Ｚ１）が出現しやすくなる。
【０１６７】
本工程における乾燥温度としては、形成される樹脂層の表面（２）上に上述の要件（Ｉｂ）〜（IIｂ）を満たす複数の凹部（Ｚ２）を形成しやすくする観点、並びに、剥離材（Ｒ１）を除去した際に、樹脂層の表面（１）上に、複数の凹部（Ｚ１）を出現しやすくする観点から、好ましくは３５〜２００℃、より好ましくは６０〜１８０℃、更に好ましくは７０〜１６０℃、より更に好ましくは８０〜１４０℃である。
当該乾燥温度が３５℃以上であれば、表面（２）上に複数の凹部（Ｚ２）が形成されやすく、その結果、剥離材（Ｒ１）を除去した際に、樹脂層の表面（１）上に、複数の凹部（Ｚ１）を出現しやすくなる。一方、当該乾燥温度が２００℃以下であれば、粘着シートが有する基材や剥離材が収縮するといった不具合を抑えることができる。
なお、当該乾燥温度が低いほど、表面（２）上に形成される凹部（Ｚ２）の最大高低差が大きくなるが、形成される凹部（Ｚ２）の数が減少する傾向がある。
【０１６８】
なお、本工程により形成される樹脂層の粒子部分（Ｙ）の周辺において、空隙部分（Ｚ）を形成することができる。
空隙部分（Ｚ）は、上述の組成物（ｙ）中に含有する微粒子として、シリカ粒子、酸化金属粒子、及びスメクタイトから選ばれる１種以上を用いることで、容易に形成することができる。
【０１６９】
本工程により形成した樹脂層の表面（２）上に、基材又は剥離材（Ｒ２）を積層することで、図１（ａ）又は（ｂ）に示されるような、本発明の第１の粘着シートが得られる。
なお、この本発明の第１の粘着シートの剥離材（Ｒ１）を除去すると、樹脂層の表面（１）上には、上述の凹部（Ｚ１）が複数出現する。
そのため、この本発明の第１の粘着シートの剥離材（Ｒ１）を除去し、凹部（Ｚ１）を複数出現させた後、再度、樹脂層の表面（１）に剥離材を積層することで、図２（ａ）又は（ｂ）に示されるような、本発明の第２の粘着シートを製造することができる。
なお、剥離材（Ｒ１）を除去後に、樹脂層の表面（１）に積層する剥離材は、除去した剥離材を再度用いてもよく、別途用意した剥離材を用いてもよい。
【０１７０】
また、図１（ａ）の第１の粘着シート１ａ等のように、主に樹脂部分（Ｘ）を含む層（Ｘ１）、粒子部分（Ｙ）を１５質量％以上含む層（Ｙ１）、及び主に樹脂部分（Ｘ）を含む層（Ｘ２）をこの順で積層した多層構造を形成してなる樹脂層を有する粘着シートを製造する場合には、以下に示す第１及び第２の態様の製造方法が好ましい。
なお、以下の第１及び第２の態様の製造方法の記載において、「主成分として樹脂を含む組成物（ｘ１）又は（ｘ２）」は、上述の組成物（ｘ）と同じであり、組成物（ｘ１）又は（ｘ２）中に含まれる各成分の詳細（成分の種類、好適な成分、成分の含有量等）も同じである。また、「微粒子を１５質量％以上含む組成物（ｙ）」も、上述のとおりである。
【０１７１】
〔第１の態様の製造方法〕
第１の態様の製造方法としては、少なくとも下記工程（１Ａ）及び（２Ａ）を有する。
工程（１Ａ）：剥離材（Ｒ１）上に、主成分として樹脂を含む組成物（ｘ１）からなる塗膜（ｘ１’）、前記微粒子を１５質量％以上含む組成物（ｙ）からなる塗膜（ｙ’）、及び主成分として樹脂を含む組成物（ｘ２）からなる塗膜（ｘ２’）をこの順で積層して形成する工程
工程（２Ａ）：工程（１Ａ）で形成した塗膜（ｘ１’）、塗膜（ｙ’）、及び塗膜（ｘ２’）を同時に乾燥させる工程
【０１７２】
工程（１Ａ）においても、組成物（ｘ１）、組成物（ｙ）、及び組成物（ｘ２）には、上述の溶媒を配合し、組成物の溶液の形態とした後、塗布することが好ましい。
ただし、形成される樹脂層の表面（１）上の樹脂部分（Ｘ）の弾性率を前記範囲に調整する観点から、樹脂層の表面（１）側の形成材料である組成物（ｘ）は、ゴム系樹脂を含むゴム系粘着剤を用いることが好ましい。
【０１７３】
塗膜（ｘ１’）、塗膜（ｙ’）、及び塗膜（ｘ２’）の形成方法としては、剥離材（Ｒ１）上に、塗膜（ｘ１’）を形成した後、塗膜（ｘ１’）上に塗膜（ｙ’）を形成し、さらに塗膜（ｙ’）上に塗膜（ｘ２’）を形成するというように、上述のコーターを用いて逐次形成する方法でもよく、塗膜（ｘ１’）、塗膜（ｙ’）及び塗膜（ｘ２’）を、上述の多層コーターを用いて同時塗布し形成する方法でもよい。
【０１７４】
なお、本工程（１Ａ）において、塗膜（ｘ１’）、塗膜（ｙ’）、及び塗膜（ｘ２’）の１層以上の塗膜を形成後に、工程（２Ａ）に移る前に、当該塗膜の硬化反応が進行しない程度のプレ乾燥処理を施してもよい。
例えば、塗膜（ｘ１’）、塗膜（ｙ’）、及び塗膜（ｘ２’）のそれぞれの塗膜の形成後に、その都度上記のプレ乾燥処理を行ってもよく、塗膜（ｘ１’）及び塗膜（ｙ’）の形成後に、まとめて上記のプレ乾燥処理を行った後、塗膜（ｘ２’）を形成してもよい。
本工程（１Ａ）における、当該プレ乾燥処理を行う際の乾燥温度としては、通常は、形成した塗膜の硬化が進行しない程度の温度範囲で適宜設定されるが、好ましくは工程（２Ａ）での乾燥温度未満である。「工程（２Ａ）での乾燥温度未満」との規定が示す具体的な乾燥温度としては、好ましくは１０〜４５℃、より好ましくは１０〜３４℃、更に好ましくは１５〜３０℃である。
【０１７５】
工程（２Ａ）は、工程（１Ａ）で形成した塗膜（ｘ１’）、塗膜（ｙ’）、及び塗膜（ｘ２’）を同時に乾燥させる工程であるが、本工程における乾燥温度の好適範囲は、上述の工程（２）と同じである。本工程により、樹脂部分（Ｘ）と粒子部分（Ｙ）とを含む樹脂層が形成される。
【０１７６】
本工程（２Ａ）により形成した樹脂層の表面（２）上に、基材又は剥離材（Ｒ２）を積層することで、図１（ａ）又は（ｂ）に示されるような、本発明の第１の粘着シートが得られる。
また、この本発明の第１の粘着シートの剥離材（Ｒ１）を除去し、凹部（Ｚ１）を複数出現させた後、再度、樹脂層の表面（１）に剥離材を積層することで、図２（ａ）又は（ｂ）に示されるような、本発明の第２の粘着シートを製造することができる。
【０１７７】
〔第２の態様の製造方法〕
第２の態様の製造方法としては、少なくとも下記工程（１Ｂ）及び（２Ｂ）を有する。
工程（１Ｂ）：剥離材（Ｒ１）上に設けられた、主に樹脂部分（Ｘ）を含む層（Ｘ１）上に、前記微粒子を１５質量％以上含む組成物（ｙ）からなる塗膜（ｙ’）、及び主成分として樹脂を含む組成物（ｘ２）からなる塗膜（ｘ２’）をこの順で積層して形成する工程
工程（２Ｂ）：工程（１Ｂ）で形成した塗膜（ｙ’）及び塗膜（ｘ２’）を同時に乾燥させる工程
【０１７８】
工程（１Ｂ）において、「主に樹脂部分（Ｘ）を含む層（Ｘ１）」は、上述の主成分として樹脂を含む組成物（ｘ１）からなる塗膜（ｘ１’）を乾燥させて形成することができる。
層（Ｘ１）が組成物（ｘ１）から形成されるため、層（Ｘ１）には、樹脂以外にも、架橋剤や汎用添加剤等が含有していてもよい。層（Ｘ１）中の樹脂部分（Ｘ）の含有量としては、上述のとおりである。
ただし、形成される樹脂層の表面（１）上の樹脂部分（Ｘ）の弾性率を前記範囲に調整する観点から、樹脂層の表面（１）側の形成材料である組成物（ｘ）は、ゴム系樹脂を含むゴム系粘着剤を用いることが好ましい。
【０１７９】
層（Ｘ１）の形成方法としては、剥離材（Ｒ１）上に、主成分として樹脂を含む組成物（ｘ１）からなる塗膜（ｘ１’）を形成し、該塗膜（ｘ１’）を乾燥させて形成することができる。
このときの乾燥温度としては、特に制限はなく、好ましくは３５〜２００℃、より好ましくは６０〜１８０℃、更に好ましくは７０〜１６０℃、より更に好ましくは８０〜１４０℃である。
【０１８０】
なお、本態様においては、塗膜（ｘ１’）上ではなく、乾燥後に得られた層（Ｘ１）上に、塗膜（ｙ’）及び塗膜（ｘ２’）をこの順で形成する点で、上述の第１の態様とは異なる。
工程（１Ｂ）においても、組成物（ｙ）及び組成物（ｘ２）には、上述の溶媒を配合し、組成物の溶液の形態とした後、塗布することが好ましい。
塗膜（ｙ’）及び塗膜（ｘ２’）の形成方法としては、層（Ｘ１）上に、塗膜（ｙ’）を形成した後、塗膜（ｙ’）上に塗膜（ｘ２’）を形成するというように、上述のコーターを用いて逐次形成する方法でもよく、塗膜（ｙ’）及び塗膜（ｘ２’）を、上述の多層コーターを用いて同時塗布し形成する方法でもよい。
【０１８１】
なお、本工程（１Ｂ）において、塗膜（ｙ’）の形成後、もしくは塗膜（ｙ’）及び塗膜（ｘ２’）の形成後に、工程（２Ｂ）に移る前に、当該塗膜の硬化反応が進行しない程度のプレ乾燥処理を施してもよい。
本工程（１Ｂ）における、当該プレ乾燥処理を行う際の乾燥温度としては、通常は、形成した塗膜の硬化が進行しない程度の温度範囲に適宜設定されるが、好ましくは工程（２Ｂ）での乾燥温度未満である。「工程（２Ｂ）での乾燥温度未満」との規定が示す具体的な乾燥温度としては、好ましくは１０〜４５℃、より好ましくは１０〜３４℃、更に好ましくは１５〜３０℃である。
【０１８２】
工程（２Ｂ）は、工程（１Ｂ）で形成した塗膜（ｙ’）及び塗膜（ｘ２’）を同時に乾燥させる工程であるが、本工程における乾燥温度の好適範囲は、上述の工程（２）と同じである。本工程により、樹脂部分（Ｘ）と粒子部分（Ｙ）とを含む樹脂層が形成される。
【０１８３】
本工程（２Ｂ）により形成した樹脂層の表面（２）上に、基材又は剥離材（Ｒ２）を積層することで、図１（ａ）又は（ｂ）に示されるような、本発明の第１の粘着シートが得られる。
また、この本発明の第１の粘着シートの剥離材（Ｒ１）を除去し、凹部（Ｚ１）を複数出現させた後、再度、樹脂層の表面（１）に剥離材を積層することで、図２（ａ）又は（ｂ）に示されるような、本発明の第２の粘着シートを製造することができる。
【０１８４】
〔本発明の別の態様の粘着シート〕
本発明の第１の粘着シートの別の態様としては、例えば、以下の〔１Ａ〕〜〔５Ａ〕に示す、粘着シート（１Ａ）〜（５Ａ）が挙げられる。この粘着シート（１Ａ）〜（５Ａ）の各構成要件の詳細については、上述のとおりである。
【０１８５】
〔１Ａ〕剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
剥離材（Ｒ１）を除去した際に、表出した前記樹脂層の表面（１）上の任意に選択された一辺５ｍｍの正方形で囲まれた領域（Ｐ１）内に、１００ｎｍ以上の最大高低差を有する凹部（Ｚ１）が複数出現し、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート（１Ａ）。
【０１８６】
〔２Ａ〕剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
表面（１）上の樹脂部分（Ｘ）の２３℃における弾性率が１．０×１０３〜８．０×１０８Ｐａであり、
剥離材（Ｒ１）を除去した際に、表出した前記樹脂層の表面（１）上の任意に選択された一辺５ｍｍの正方形で囲まれた領域（Ｐ１）内に、１００ｎｍ以上の最大高低差を有する凹部（Ｚ１）が複数出現し、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート（２Ａ）。
【０１８７】
〔３Ａ〕剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
表面（１）上の樹脂部分（Ｘ）の２３℃における弾性率が１．０×１０３〜８．０×１０８Ｐａであり、
剥離材（Ｒ１）を除去した際に、表出した前記樹脂層の表面（１）上の任意に選択された一辺５ｍｍの正方形で囲まれた領域（Ｐ１）内に、１００ｎｍ以上の最大高低差を有する凹部（Ｚ１）が不規則に複数出現し、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート（３Ａ）。
【０１８８】
〔４Ａ〕剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
表面（１）上の樹脂部分（Ｘ）の２３℃における弾性率が１．０×１０３〜８．０×１０８Ｐａであり、
剥離材（Ｒ１）を除去した際に、表出した前記樹脂層の表面（１）上の任意に選択された一辺５ｍｍの正方形で囲まれた領域（Ｐ１）内に、１００ｎｍ以上の最大高低差を有する凹部（Ｚ１）が複数出現し、前記樹脂層の表出した表面（１）上の貼付面の形状が、不定形であり、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート（４Ａ）。
【０１８９】
〔５Ａ〕剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
表面（１）上の樹脂部分（Ｘ）の２３℃における弾性率が１．０×１０３〜８．０×１０８Ｐａであり、
剥離材（Ｒ１）を除去した際に、表出した前記樹脂層の表面（１）上の任意に選択された一辺５ｍｍの正方形で囲まれた領域（Ｐ１）内に、１００ｎｍ以上の最大高低差を有する凹部（Ｚ１）が複数出現し、領域（Ｐ１）内に出現した凹部（Ｚ１）の１個以上が、領域（Ｐ１）の境界線である一辺５ｍｍの正方形のいずれかの辺まで延びており、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート（５Ａ）。
【０１９０】
本発明の第２の粘着シートの別の態様としては、例えば、以下の〔１Ｂ〕〜〔５Ｂ〕に示す、粘着シート（１Ｂ）〜（５Ｂ）が挙げられる。この粘着シート（１Ｂ）〜（５Ｂ）の各構成要件の詳細については、上述のとおりである。
【０１９１】
〔１Ｂ〕剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
剥離材（Ｒ１）が設けられた側の前記樹脂層の表面（１）上の任意に選択された一辺５ｍｍの正方形で囲まれた領域（Ｐ１）内に、１００ｎｍ以上の最大高低差を有する凹部（Ｚ１）が複数存在し、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート（１Ｂ）。
【０１９２】
〔２Ｂ〕剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
表面（１）上の樹脂部分（Ｘ）の２３℃における弾性率が１．０×１０３〜８．０×１０８Ｐａであり、
剥離材（Ｒ１）が設けられた側の前記樹脂層の表面（１）上の任意に選択された一辺５ｍｍの正方形で囲まれた領域（Ｐ１）内に、１００ｎｍ以上の最大高低差を有する凹部（Ｚ１）が複数存在し、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート（２Ｂ）。
【０１９３】
〔３Ｂ〕剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
表面（１）上の樹脂部分（Ｘ）の２３℃における弾性率が１．０×１０３〜８．０×１０８Ｐａであり、
剥離材（Ｒ１）が設けられた側の前記樹脂層の表面（１）上の任意に選択された一辺５ｍｍの正方形で囲まれた領域（Ｐ１）内に、１００ｎｍ以上の最大高低差を有する凹部（Ｚ１）が不規則に複数存在し、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート（３Ｂ）。
【０１９４】
〔４Ｂ〕剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
表面（１）上の樹脂部分（Ｘ）の２３℃における弾性率が１．０×１０３〜８．０×１０８Ｐａであり、
剥離材（Ｒ１）が設けられた側の前記樹脂層の表面（１）上の任意に選択された一辺５ｍｍの正方形で囲まれた領域（Ｐ１）内に、１００ｎｍ以上の最大高低差を有する凹部（Ｚ１）が複数存在し、前記樹脂層の表出した表面（１）上の貼付面の形状が、不定形であり、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート（４Ｂ）。
【０１９５】
〔５Ｂ〕剥離材（Ｒ１）上に、主成分として樹脂を含む樹脂部分（Ｘ）と、微粒子からなる粒子部分（Ｙ）とを含む樹脂層、及び当該樹脂層上に基材又は剥離材（Ｒ２）を有し、少なくとも剥離材（Ｒ１）が設けられた側の前記樹脂層の表面（１）が粘着性を有する粘着シートであって、
表面（１）上の樹脂部分（Ｘ）の２３℃における弾性率が１．０×１０３〜８．０×１０８Ｐａであり、
剥離材（Ｒ１）が設けられた側の前記樹脂層の表面（１）上の任意に選択された一辺５ｍｍの正方形で囲まれた領域（Ｐ１）内に、１００ｎｍ以上の最大高低差を有する凹部（Ｚ１）が複数存在し、領域（Ｐ１）内に存在する凹部（Ｚ１）の１個以上が、領域（Ｐ１）の境界線である一辺５ｍｍの正方形のいずれかの辺まで延びており、
前記基材又は剥離材（Ｒ２）が設けられた側の前記樹脂層の表面（２）上の任意に選択された一辺５ｍｍの正方形で囲まれた領域（Ｐ２）内に、０．５μｍ以上の最大高低差を有する凹部（Ｚ２）が複数存在する、粘着シート（５Ｂ）。
【実施例】
【０１９６】
本発明について、以下の実施例により具体的に説明するが、本発明は以下の実施例に限定されるものではない。なお、以下の製造例及び実施例における物性値は、以下の方法により測定した値である。【０１９７】
＜樹脂の質量平均分子量（Ｍｗ）＞
ゲル浸透クロマトグラフ装置（東ソー株式会社製、製品名「ＨＬＣ−８０２０」）を用いて、下記の条件下で測定し、標準ポリスチレン換算にて測定した値を用いた。
（測定条件）
・カラム：「ＴＳＫ  ｇｕａｒｄ  ｃｏｌｕｍｎ  ＨＸＬ−Ｌ」「ＴＳＫ  ｇｅｌ  Ｇ２５００ＨＸＬ」「ＴＳＫ  ｇｅｌ  Ｇ２０００ＨＸＬ」「ＴＳＫ  ｇｅｌ  Ｇ１０００ＨＸＬ」（いずれも東ソー株式会社製）を順次連結したもの
・カラム温度：４０℃
・展開溶媒：テトラヒドロフラン
・流速：１．０ｍＬ／ｍｉｎ【０１９８】
＜シリカ粒子の体積平均二次粒子径の測定＞
シリカ粒子の体積平均二次粒子径は、マルチサイザー・スリー機（ベックマン・コールター社製）を用いて、コールターカウンター法による粒度分布の測定を行うことにより求めた。【０１９９】
＜樹脂層の厚さの測定＞
樹脂層の厚さは、走査型電子顕微鏡（株式会社日立製作所製、製品名「Ｓ−４７００」）を用いて、対象となる粘着シートの樹脂層の断面を観察して、測定した。【０２００】
製造例ｘ−１
（樹脂組成物の溶液（ｘ−１）の調製）
アクリル系樹脂（ｉ）（ブチルアクリレート（ＢＡ）及びアクリル酸（ＡＡ）に由来する構成単位を有するアクリル系共重合体、ＢＡ／ＡＡ＝９０／１０（質量％）、Ｍｗ：４７万）を含有する固形分濃度３３．６質量％のトルエンと酢酸エチルとの混合溶液１００質量部（固形分：３３．６質量部）に対して、アルミニウムキレート系架橋剤（製品名「Ｍ−５Ａ」、総研化学株式会社製、固形分濃度：４．９５質量％）を５質量部（上記アクリル系樹脂（ｉ）１００質量部に対して、固形分量０．７４質量部）添加し、イソプロピルアルコール（ＩＰＡ）を加え、固形分濃度２８質量％の樹脂組成物の溶液（ｘ−１）を調製した。【０２０１】
製造例ｘ−２
（樹脂組成物の溶液（ｘ−２）の調製）
ポリイソブチレン系樹脂（ＰＩＢ−ｉ）（製品名「オパノールＢ５０」、ＢＡＳＦ株式会社製、Ｍｗ：３４万）１００質量部（固形分）に対して、ポリイソブチレン系樹脂（ＰＩＢ−ii）（製品名「オパノールＢ３０」、ＢＡＳＦ株式会社製、Ｍｗ：２０万）を１０質量部（固形分比）、及び水素化石油樹脂（製品名「アルコンＰ−１００」、荒川化学工業株式会社製、軟化点：１００℃）を２０質量部（固形分比）を添加し、トルエンを加え、固形分濃度２０質量％の樹脂組成物の溶液（ｘ−２）を調製した。【０２０２】
製造例ｘ−３
（樹脂組成物の溶液（ｘ−３）の調製）
アクリル系樹脂（ii）（ブチルアクリレート（ＢＡ）、２−エチルヘキシルアクリレート（２ＥＨＡ）、酢酸ビニル（ＶＡｃ）、及びアクリル酸（ＡＡ）に由来する構成単位を有するアクリル系共重合体、ＢＡ／２ＥＨＡ／ＶＡｃ／ＡＡ＝４６／３７／１０／７（質量％）、Ｍｗ：３７万）を含有する固形分濃度４３．０質量％のトルエンと酢酸エチルとの混合溶液１００質量部（固形分：４３．０質量部）に対して、アルミニウムキレート系架橋剤（製品名「Ｍ−５Ａ」、総研化学株式会社製、固形分濃度：４．９５質量％）を４．５質量部（上記アクリル系樹脂（ii）１００質量部に対して、固形分量０．５２質量部）、及びエポキシ系架橋剤（製品名「ＴＥＴＲＡＤ−Ｃ」、三菱ガス化学株式会社製、固形分濃度：５質量％）を０．３質量部（上記アクリル系樹脂（ii）１００質量部に対して、固形分量０．０３５質量部）添加し、イソプロピルアルコール（ＩＰＡ）を加え、固形分濃度３４．４質量％の樹脂組成物の溶液（ｘ−３）を調製した。【０２０３】
製造例ｙ−０
（微粒子分散液（ｙ−０）の調製）
アクリル系樹脂（ｉ）を含む溶液（ブチルアクリレート（ＢＡ）及びアクリル酸（ＡＡ）に由来する構成単位を有するアクリル系共重合体（ＢＡ／ＡＡ＝９０／１０（質量％）、Ｍｗ：４７万）を含有する固形分濃度３３．６質量％のトルエンと酢酸エチルとの混合溶液）１００質量部（固形分：３３．６質量部）に対して、微粒子として、シリカ粒子（製品名「ニップシール  Ｅ−２００Ａ」、東ソー・シリカ株式会社製、体積平均二次粒子径：３μｍ）を５０．４質量部（固形分：５０．４質量部）及びトルエンを添加して、微粒子を分散させて、アクリル系樹脂及びシリカ粒子を含む固形分濃度３０質量％の微粒子分散液（ｙ−０）を調製した。【０２０４】
製造例ｙ−１〜２
（塗膜（ｙ’）形成用塗布液（ｙ−１）〜（ｙ−２）の調製）
表１に示す配合量（固形分量）の製造例ｙ−０で調製した微粒子分散液（ｙ−０）、上述のアクリル系樹脂（ｉ）の溶液、及びアルミニウムキレート系架橋剤（製品名「Ｍ−５Ａ」、総研化学株式会社製、固形分濃度：４．９５質量％）を添加して、さらに表１に示す種類の希釈溶媒を加え、表１に記載の固形分濃度、微粒子濃度の塗膜（ｙ’）形成用塗布液（ｙ−１）〜（ｙ−２）をそれぞれを調製した。
表１中に記載の使用した希釈溶媒の詳細は以下のとおりである。
・ＩＰＡ：イソプロピルアルコール（ＩＰＡ）。
・ＩＰＡ／ＣＨＮ：イソプロピルアルコール（ＩＰＡ）及びシクロヘキサノン（ＣＨＮ）からなる混合溶媒（ＩＰＡ／ＣＨＮ＝６０／４０（質量比））。【０２０５】
【表１】
0005990658.tif 000003
【０２０６】
実施例１〜５
（１）塗膜の形成
剥離材（Ｒ１）として、剥離フィルム（リンテック株式会社製、製品名「ＳＰ−ＰＥＴ３８１０３１」、厚さ３８μｍ、ポリエチレンテレフタレート（ＰＥＴ）フィルムの片面にシリコーン系剥離剤層を設けたもの）を用いた。
当該剥離フィルムの剥離剤層上に、アプリケーターを用いて、表２に示す種類の製造例ｘ−１又はｘ−２で調製した樹脂組成物の溶液（ｘ−１）又は（ｘ−２）を、塗布後の塗膜の厚さ（非乾燥状態の塗膜の厚さ）が表２に示す厚さとなるように塗布して、塗膜（ｘ１’）を形成した。
次に、形成した塗膜（ｘ１’）上に、アプリケーターを用いて、製造例ｙ−１で調製した塗膜（ｙ’）形成用塗布液（ｙ−１）を、重ね塗りした後の塗膜（ｘ１’）と塗膜（ｙ’）との２層合計の厚さ（非乾燥状態の２層合計の厚さ）が表２に示す厚さとなるように塗布して、塗膜（ｙ’）を形成した。
そして、形成した塗膜（ｙ’）上に、アプリケーターを用いて、製造例ｘ−１で調製した樹脂組成物の溶液（ｘ−１）を、重ね塗りした後の塗膜（ｘ１’）と塗膜（ｙ’）と塗膜（ｘ２’）との３層合計の厚さ（非乾燥状態の３層合計の厚さ）が表２に示す厚さとなるように塗布して、塗膜（ｘ２’）を形成した。
（２）乾燥処理
その後、３層の塗膜（ｘ１’）、塗膜（ｙ’）及び塗膜（ｘ２’）を、乾燥温度１００℃にて２分間、同時に乾燥させて、樹脂部分（Ｘ）と粒子部分（Ｙ）とを含む、表２に示す厚さの樹脂層を有する粘着シートを作製した。
（３）裏面処理
上記乾燥処理後に形成された樹脂層の表出している表面（２）上に、基材として、片面にアルミ蒸着層を設けたＰＥＴフィルム（リンテック社製、製品名「ＦＮＳケシＮ５０」、厚さ５０μｍ）の当該アルミ蒸着層と貼合するようにラミネートし、粘着シートを作製した。【０２０７】
実施例６
（１）層（Ｘ１）の形成
剥離材（Ｒ１）として、剥離フィルム（リンテック株式会社製、製品名「ＳＰ−ＰＥＴ３８１０３１」、厚さ３８μｍ、ＰＥＴフィルムの片面にシリコーン系剥離剤層を設けたもの）を用いた。
当該剥離フィルムの剥離剤層上に、アプリケーターを用いて、製造例ｘ−１で調製した樹脂組成物の溶液（ｘ−１）を塗布後の塗膜の厚さ（非乾燥状態の塗膜の厚さ）が２５μｍとなるように塗布して、塗膜（ｘ１’）を形成した。そして、乾燥温度１００℃にて２分間、乾燥させて、樹脂部分（Ｘ）を含む層（Ｘ１）を形成した。さらに、形成した層（Ｘ１）の表面と、上記と同じ種類の別の剥離フィルムの剥離剤層とを貼合するようにラミネートし、層（Ｘ１）を有する積層体を一旦作製した。
（２）塗膜の形成
次いで、上記の積層体の先ほどラミネートした剥離フィルムを剥離して表出した層（Ｘ１）の表面上に、アプリケーターを用いて、製造例ｙ−１で調製した塗膜（ｙ’）形成用塗布液（ｙ−１）を、乾燥前の塗膜（ｘ１’）と塗膜（ｙ’）との２層合計の厚さ（非乾燥状態の２層合計の厚さ）が表２に示す厚さとなるように塗布して、塗膜（ｙ’）を形成した。
そして、形成した塗膜（ｙ’）上に、アプリケーターを用いて、製造例ｘ−１で調製した樹脂組成物の溶液（ｘ−１）を、乾燥前の塗膜（ｘ１’）と塗膜（ｙ’）と塗膜（ｘ２’）との３層合計の厚さ（非乾燥状態の３層合計の厚さ）が表２に示す厚さとなるように塗布して、塗膜（ｘ２’）を形成した。
（３）乾燥処理
その後、２層の塗膜（ｙ’）及び（ｘ２’）を、乾燥温度１００℃にて２分間、同時に乾燥させて、樹脂部分（Ｘ）と粒子部分（Ｙ）とを含む、表２に示す厚さの樹脂層を形成した。
（４）裏面処理
そして、当該樹脂層の表出している表面（２）上に、基材として、実施例１で用いたものと同じ種類の片面にアルミ蒸着層を設けたＰＥＴフィルムの当該アルミ蒸着層と貼合するようにラミネートし、基材付き粘着シートを作製した。【０２０８】
比較例１
実施例１において、塗膜（ｙ’）及び塗膜（ｘ２’）を形成せず、剥離材（Ｒ１）として用いる上述の剥離フィルムの剥離剤層上に、ナイフコーターを用いて、製造例ｘ−１で調製した樹脂組成物の溶液（ｘ−１）を乾燥後の膜厚が２５μｍとなるように塗布して、塗膜（ｘ１’）を形成した以外は、実施例１と同様にして、樹脂部分（Ｘ）のみからなる、厚さ２５μｍの樹脂層を有する基材付き粘着シートを作製した。【０２０９】
比較例２
（１）樹脂層の形成
剥離材（Ｒ１）として、剥離フィルム（リンテック株式会社製、製品名「ＳＰ−ＰＥＴ３８１０３１」、厚さ３８μｍ、ポリエチレンテレフタレート（ＰＥＴ）フィルムの片面にシリコーン系剥離剤層を設けたもの）を用いた。
当該剥離フィルムの剥離剤層上に、アプリケーターを用いて、製造例ｘ−１で調製した樹脂組成物の溶液（ｘ−１）を塗布して塗膜（ｘ１’）を形成した後、１００℃で２分間乾燥し、樹脂部分（Ｘ）を含む、厚さ５μｍの層（Ｘ１）を形成した。
上記とは別に、上記と同じ種類の剥離フィルムの剥離剤層上に、アプリケーターを用いて、製造例ｙ−１で調製した塗膜（ｙ’）形成用塗布液（ｙ−１）を塗布して塗膜（ｙ’）を形成した後、１００℃で２分間乾燥し、樹脂部分（Ｘ）及び粒子部分（Ｙ）を含む、厚さ１５μｍの層（Ｙ１）を形成した。
さらに上記とは別に、上記と同じ種類の剥離フィルムの剥離剤層上に、アプリケーターを用いて、製造例ｘ−１で調製した樹脂組成物の溶液（ｘ−１）を塗布して塗膜（ｘ２’）を形成した後、１００℃で２分間乾燥し、樹脂部分（Ｘ）を含む、厚さ５μｍの層（Ｘ２）を形成した。
そして、剥離材（Ｒ１）上に形成した層（Ｘ１）の表面と、上記のとおり形成した層（Ｙ１）の表出している表面とを貼合するようにラミネートした。さらに、層（Ｙ１）上の剥離フィルムを除去し、表出した層（Ｙ１）の表面と、上記のとおり形成した層（Ｘ２）の表出している表面とを貼合するようにラミネートした。
このようにして、剥離材（Ｒ１）上に、層（Ｘ１）、層（Ｙ１）、及び層（Ｘ２）をこの順で積層してなり、樹脂部分（Ｘ）及び粒子部分（Ｙ）を含む、厚さ２５μｍの樹脂層を形成した。
（２）裏面処理
そして、当該樹脂層の表出している層（Ｘ２）上に、基材として、実施例１で用いたものと同じ種類の片面にアルミ蒸着層を設けたＰＥＴフィルムの当該アルミ蒸着層と貼合するようにラミネートし、基材付き粘着シートを作製した。【０２１０】
実施例７〜８
（１）塗膜の形成
剥離材（Ｒ１）として、剥離フィルム（リンテック株式会社製、製品名「ＳＰ−ＰＥＴ３８１０３１」、厚さ３８μｍ、ＰＥＴフィルムの片面にシリコーン系剥離剤層を設けたもの）を用いた。
当該剥離フィルムの剥離剤層上に、製造例ｘ−３で調製した樹脂組成物の溶液（ｘ−３）と、製造例ｙ−２で調製した塗膜（ｙ’）形成用塗布液（ｙ−２）と、製造例ｘ−３で調製した樹脂組成物の溶液（ｘ−３）とを、表３に示す流量及び塗布速度で、この順に多層ダイコーター（幅：２５０ｍｍ）を用いて同時に塗布し、剥離材（Ｒ１）側から塗膜（ｘ１’）、塗膜（ｙ’）及び塗膜（ｘ２’）の順で同時に積層した。
（２）乾燥処理
そして、３層の塗膜（ｘ１’）、塗膜（ｙ’）及び塗膜（ｘ２’）を、乾燥温度１００℃にて２分間、同時に乾燥させて、樹脂部分（Ｘ）と粒子部分（Ｙ）とを含む、表３に示す厚さの樹脂層を形成した。
（３）裏面処理
そして、当該樹脂層の表出している表面（２）上に、基材として、実施例１で用いたものと同じ種類の片面にアルミ蒸着層を設けたＰＥＴフィルムの当該アルミ蒸着層と貼合するようにラミネートし、基材付き粘着シートを作製した。【０２１１】
実施例９
（１）層（Ｘ１）の形成
剥離材（Ｒ１）として、剥離フィルム（リンテック株式会社製、製品名「ＳＰ−ＰＥＴ３８１０３１」、厚さ３８μｍ、ＰＥＴフィルムの片面にシリコーン系剥離剤層を設けたもの）を用いた。
当該剥離フィルムの剥離剤層上に、アプリケーターを用いて、製造例ｘ−１で調製した樹脂組成物の溶液（ｘ−１）を塗布して、塗膜（ｘ１’）を形成した。そして、乾燥温度１００℃にて２分間、乾燥させて、樹脂部分（Ｘ）を含む、厚さ８μｍの層（Ｘ１）を形成した。さらに、形成した層（Ｘ１）の表面と、上記と同じ種類の別の剥離フィルムの剥離剤層とを貼合するようにラミネートし、層（Ｘ１）を有する積層体を一旦作製した。
（２）塗膜の形成
次いで、上記の積層体の先ほどラミネートした剥離フィルムを剥離して表出した層（Ｘ１）の表面上に、製造例ｙ−１で調製した塗膜（ｙ’）形成用塗布液（ｙ−１）と、製造例ｘ−１で調製した樹脂組成物の溶液（ｘ−１）とを、表３に示す流量及び塗布速度で、この順に多層ダイコーター（幅：５００ｍｍ）で同時に塗布し、層（Ｘ２）側から、塗膜（ｙ’）及び塗膜（ｘ２’）の順で同時に積層した。
（３）乾燥処理
その後、２層の塗膜（ｙ’）及び（ｘ２’）を、乾燥温度１００℃にて２分間、同時に乾燥させて、樹脂部分（Ｘ）と粒子部分（Ｙ）とを含む、表３に示す厚さの樹脂層を形成した。
（４）裏面処理
そして、当該樹脂層の表出している表面（２）上に、基材として、実施例１で用いたものと同じ種類の片面にアルミ蒸着層を設けたＰＥＴフィルムの当該アルミ蒸着層と貼合するようにラミネートし、基材付き粘着シートを作製した。【０２１２】
実施例及び比較例で作製した各粘着シートの樹脂層について、下記の測定又は観察を行った。これらの結果を表２及び表３に示す。【０２１３】
＜粘着シートの樹脂層の質量保持率＞
各実施例及び比較例において、基材をラミネートする前（裏面処理前）の状態で、剥離材（Ｒ１）を除去して、樹脂層の単体を得た。
そして、加熱前の樹脂層の質量を測定した後、当該樹脂層をマッフル炉（デンケン社製、製品名「ＫＤＦ−Ｐ９０」）内に投入し、８００℃にて３０分間加熱した。そして、加熱後の樹脂層の質量を測定し、下記式により、樹脂層の質量保持率を算出した。
樹脂層の質量保持率（％）＝［加熱後の樹脂層の質量］／［加熱前の樹脂層の質量］×１００【０２１４】
＜表面（１）上の樹脂部分（Ｘ）の２３℃における弾性率＞
実施例及び比較例で作製した粘着シートの樹脂層の表面（１）上の樹脂部分（Ｘ）の２３℃における弾性率について、「J.Vac.Soc.Jpn. Vol.56, No.7, 2013 p258  中島健  原子間力顕微鏡によるソフトマテリアルの弾性率定量評価法の開発」に記載されている弾性率測定法に則って測定した。なお、当該測定は５回（任意の５点）行い、表２及び表３には５回の値の平均値を記載している。その際、樹脂部分（Ｘ）ではなく、明らかに微粒子の弾性率と判断できる値が出た場合は、その値を除いて再測定を行った。【０２１５】
より具体的には、走査型プローブ顕微鏡（株式会社島津製作所製、製品名「ＳＰＭ−９７００」）及びカンチレバー（ＴＥＡＭ  ＮＡＮＯＴＥＣ製、製品名「ＬＲＣＨ  ２５０」、ばね定数：０．３Ｎ／ｍ、熱揺らぎ法による実測値：０．２４Ｎ／ｍ、探針先端半径３００ｎｍ）を用い、周波数４Ｈｚにて測定した。
フォースカーブ測定では、カンチレバーを樹脂部分（Ｘ）へ押し込んだ際、並びに、引き離した際のカンチレバーの反り量とピエゾスキャナの変位量の関係を得ることができる。
そして、得られたフォースカーブを荷重（Ｆ）と試料変形量（δ）の関係に変換したものを、Ｆ−δ曲線とし、このＦ−δ曲線をＪｏｈｎｓｏｎ−Ｋｅｎｄａｌｌ−Ｒｏｂｅｒｔｓ（ＪＫＲ）２点法により解析した。
ＪＫＲ２点法では、引き離し過程における均衡点（Ａ点）と凝着点（Ｂ点）の２点から以下の式により、試料の弾性率Ｅを求めることができる。Ａ，Ｂの座標を、それぞれＡ（δ０，０）及びＢ（δ１，Ｆ１）と定義すると、弾性率Ｅは下記式から算出することができる。【０２１６】
【数１】
0005990658.tif 000004
（上記式中、νは試料のポアソン比で、本実施例では０．５とした。Ｒはカンチレバー探針先端の曲率半径であり、本実施例では３００ｎｍである。）【０２１７】
＜表面（１）上の凹部（Ｚ１）の形状＞
実施例及び比較例で作製した粘着シートの剥離材（Ｒ１）を除去した際に、樹脂層の表面（１）上の各要件で規定の特定の領域において、下記要件（Ｉａ）〜（IIａ）を満たす凹部（Ｚ１）が形成されているか否かを、走査型電子顕微鏡（株式会社日立製作所製、製品名「Ｓ−４７００」、要件（IIａ）については倍率３０倍で観察）を用いて観察した。
表２及び表３中には、各要件を満たした凹部（Ｚ１）が形成されていると判断する場合は「Ａ」、各要件を満たした凹部（Ｚ１）の存在が認められないと判断する場合は「Ｆ」と記載している。
要件（Ｉａ）：表面（１）上の任意に選択された一辺５ｍｍの正方形で囲まれた領域（Ｐ１）内に、１００ｎｍ以上の最大高低差を有する凹部（Ｚ１）が複数存在する。
要件（IIａ）：表面（１）上の任意に選択された一辺５ｍｍの正方形で囲まれた領域（Ｐ１）内に存在する、１００ｎｍ以上の最大高低差を有する複数の凹部（Ｚ１）の総数（１００％）に対して、互いに異なる形状を有する凹部（Ｚ１）の個数が９５％以上（１００％である場合、つまり、領域（Ｐ１）内のすべての凹部（Ｚ１）が互いに異なる形状を有しているという場合には、表中に「Ａ＋」と記載する）である。
なお、要件（Ｉａ）の評価の際に測定した複数の凹部（Ｚ１）の最大高低差の値のうち、最も大きい値を「高低差の最大値」として表２及び表３に記載している。【０２１８】
＜表面（２）上の凹部（Ｚ２）の形状＞
実施例及び比較例において、基材をラミネートする前（裏面処理前）の樹脂層の表面（２）上の各要件で規定の特定の領域において、下記要件（Ｉｂ）〜（IIIｂ）を満たす凹部（Ｚ２）が形成されているかを、走査型電子顕微鏡（株式会社日立製作所製、製品名「Ｓ−４７００」、要件（IIｂ）については倍率３０倍で観察）を用いて観察した。
表２及び表３中には、各要件を満たした凹部（Ｚ２）が形成されていると判断する場合は「Ａ」、各要件を満たした凹部（Ｚ２）の存在が認められないと判断する場合は「Ｆ」と記載している。
要件（Ｉｂ）：表面（２）上の任意に選択された一辺５ｍｍの正方形で囲まれた領域（Ｐ２）内に、０．５μｍ以上の最大高低差を有する凹部（Ｚ２）が複数存在する。
要件（IIｂ）：表面（２）上の任意に選択された一辺５ｍｍの正方形で囲まれた領域（Ｐ２）内に存在する、０．５μｍ以上の最大高低差を有する複数の凹部（Ｚ２）の総数（１００％）に対して、互いに異なる形状を有する凹部（Ｚ２）の個数が９５％以上（１００％である場合、つまり、領域（Ｐ２）内のすべての凹部（Ｚ２）が互いに異なる形状を有しているという場合には、表中に「Ａ＋」と記載する）である。
要件（IIIｂ）：表面（２）上の任意に選択された一辺１ｍｍの正方形で囲まれた領域（Ｑ２）内に、０．５μｍ以上の最大高低差を有する凹部（Ｚ２）が１個以上存在する。
なお、要件（Ｉｂ）の評価の際に測定した複数の凹部（Ｚ２）の最大高低差の値のうち、最も大きい値を「高低差の最大値」として表２及び表３に記載している。【０２１９】
＜表面（１）における貼付部分の面積割合＞
「平滑面を有する透光性被着体」としては、無アルカリガラス（製品名「イーグルＸＧ」、コーニング株式会社製）を使用した。
以下の操作（ｉ）〜（iii）を経て算出した値を５個求め、これら５個の値の平均値を、対象となる粘着シートの「表面（１）における貼付部分の面積割合」とみなした。各実施例及び比較例の測定結果を表２及び表３に示す。
操作（ｉ）：図５（ａ）に示すように、透光性被着体１０１の平滑面１０１ａ上に、実施例及び比較例で作製した粘着シートが有する樹脂層１２の表面（１）１２１が接するように静置した。そして、当該粘着シートの基材１３側に対して、２ｋｇローラ（ＪＩＳ  Ｚ  ０２３７：２０００  １０．２．４で規定された圧着装置）にて５往復し、樹脂層１２の表面（１）１２１と透光性被着体１０１の平滑面１０１ａとの貼付を行った。そして、図５（ａ）に示すような向きに設置した積層体１００を得た。
操作（ii）：操作（ｉ）で得た積層体１００の透光性被着体１０１側から、表面（１）１２１上の任意に選択した一辺５ｍｍの正方形で囲まれた領域（Ｐ１）内を、デジタル顕微鏡（キーエンス社製、製品名「デジタルマイクロスコープＶＨＸ−１０００」）を用いて、図５（ａ）のＷ方向から、透光性被着体１０１の平滑面１０１ａと樹脂層の表面（１）１２１との界面を撮影して、選択した当該領域（Ｐ１）のデジタル画像を得た。なお、当該撮影は、選択した領域（Ｐ１）を一辺０．５ｍｍの正方形のブロックに分けて、計１００ブロック分を撮影して行った。また、当該領域（Ｐ１）は、合計５領域選択し、５種のデジタル画像を取得した。
操作（iii）：得られた各デジタル画像について、画像解析ソフト（Ｍｅｄｉａ  Ｃｙｂｅｒｎｅｔｉｃｓ社製、製品名「Ｉｍａｇｅ−Ｐｒｏ  Ｐｌｕｓ」）を用いて、画像処理（２値化処理）を施し、２値化画像を得た。そして、当該２値化画像を基に、選択した当該領域（Ｐ１）の全面積中の透光性被着体の平滑面と接触している貼付部分の面積Ｓを求め、計算式「［貼付部分の面積割合（％）］＝Ｓ／選択した当該領域（Ｐ１）の全面積×１００」に基づき、選択した当該領域（Ｐ１）における透光性被着体との貼付部分の面積割合を算出した。
５種のデジタル画像のそれぞれについて同様の操作を行って得られた「表面（１）における貼付部分の面積割合」の値の平均値を表２及び表３に記載した。【０２２０】
＜表面（１）における貼付部分の形状＞
実施例及び比較例で作製した粘着シートについて、上記の「表面（１）における貼付部分の面積割合」の測定の「操作（ｉ）」で作製した積層体１００の透光性被着体１０１側より、図５（ａ）のＷ方向で目視にて、各粘着シートの樹脂層の表面（１）の様子を観察した。以下の基準により、表面（１）における貼付部分の形状の評価を行った。
Ａ：目視にて、表面（１）における透光性被着体の平滑面との貼付部分の形状が視認でき、且つ、当該貼付部分の形状が不定形であると判断できる。
Ｂ：目視にて、表面（１）における透光性被着体の平滑面との貼付部分の形状が視認できるが、貼付部分の形状が不定形とはいえない。
Ｃ：目視にて、表面（１）における透光性被着体の平滑面との貼付部分の形状が視認できない。【０２２１】
実施例及び比較例で作製した各粘着シートについて、以下の方法に基づき、「エア抜け性」、「耐ブリスター性」及び「粘着力」を測定又は評価した。これらの結果を表２及び表３に示す。【０２２２】
＜エア抜け性＞
縦５０ｍｍ×横５０ｍｍの大きさとした基材付き粘着シートを、空気溜まりが生じるように、被着体であるメラミン塗装板に貼付した。そして、スキージを用いて圧着した後の空気溜まりの有無を観察し、以下の基準により、各粘着シートのエア抜け性を評価した。
Ａ：空気溜まりが消失しており、エア抜け性に優れる。
Ｆ：空気溜まりが残っており、エア抜け性が劣る。【０２２３】
＜耐ブリスター性＞
縦５０ｍｍ×横５０ｍｍの大きさとした基材付き粘着シートを、縦７０ｍｍ×横１５０ｍｍ×厚さ２ｍｍのポリメチルメタクリレート板（三菱レイヨン株式会社製、製品名「アクリライトＬ００１」）に貼付し、スキージーを用いて圧着し、試験サンプルを作製した。
この試験サンプルを、２３℃で１２時間静置した後、８０℃の熱風乾燥機内に１．５時間静置し、さらに９０℃の熱風乾燥機内に１．５時間静置して、加熱促進後のブリスターの発生状態を目視により観察し、以下の基準により、各粘着シートの耐ブリスター性を評価した。
Ａ：ブリスターが全く確認されなかった。
Ｂ：部分的にブリスターが確認された。
Ｃ：全面にブリスターが確認された。【０２２４】
＜粘着力＞
実施例及び比較例で作製した基材付き粘着シートを縦２５ｍｍ×横３００ｍｍの大きさに切断した後、当該粘着シートの樹脂層の表面（２）を、２３℃、５０％ＲＨ（相対湿度）の環境下で、ステンレス板（ＳＵＳ３０４、３６０番研磨）に貼付し、同じ環境下で２４時間静置した。静置後、ＪＩＳ  Ｚ０２３７：２０００に基づき、１８０°引き剥がし法により、引っ張り速度３００ｍｍ／分にて、各粘着シートの粘着力を測定した。【０２２５】
【表２】
0005990658.tif 000005
【０２２６】
【表３】
0005990658.tif 000006
【０２２７】
表２及び３により、実施例１〜９で作製した粘着シートは、表面（１）上に前記要件（Ｉａ）〜（IIａ）を満たす凹部（Ｚ１）が複数存在すること、並びに、表面（２）上に前記要件（Ｉｂ）〜（IIIｂ）を満たす凹部（Ｚ２）が複数存在することが確認され、エア抜け性、耐ブリスター性、及び粘着力のいずれもが良好であった。
また、実施例１〜９で作製した粘着シートのいずれにおいても、剥離材（Ｒ１）を除去し、表出した樹脂層の表面（１）上の領域（Ｐ１）内を上記走査型電子顕微鏡（倍率：３０倍）を用いて観察した際、複数の凹部（Ｚ１）が不規則に出現及び存在していることが確認され、表面（１）上の領域（Ｐ１）内の貼付面の形状は不定形であった。【０２２８】
加えて、実施例１〜９で作製した粘着シートのいずれにおいても、剥離材（Ｒ１）を除去し、表出した樹脂層の表面（１）上の領域（Ｐ１）内に出現した凹部（Ｚ１）の１個以上が、当該領域（Ｐ１）の境界線である一辺５ｍｍの正方形のいずれかの辺まで延びており、さらに当該領域（Ｐ１）と隣接する一辺５ｍｍの正方形で囲まれた他の領域（Ｐ１’）内まで連続して延びた形状を有していることが確認された。【０２２９】
また、実施例１〜９において、基材をラミネートする前（裏面処理前）の樹脂層の表面（２）上を目視によって観察したところ、凹部（Ｚ２）が複数存在することが確認された。さらに、目視による当該樹脂層の表面（２）の観察において、この複数の凹部（Ｚ２）は不規則に存在しており、また、複数の凹部（Ｚ２）を除いた表面の形状が不定形であることも確認された。【０２３０】
図７及び図８は、実施例１で作製した粘着シートの剥離材（Ｒ１）を除去後に、走査型電子顕微鏡で観察した際の画像である。図７（ａ）は当該粘着シートの樹脂層の表面（１）側近傍の断面画像であり、図７（ｂ）は当該粘着シートの樹脂層の表面（１）を斜視画像である。また、図８（ａ）は当該粘着シートの樹脂層の側面側から斜視した表面（１）の斜視画像であり、図８（ｂ）は、図８（ａ）の拡大画像である。
図７及び８に示された画像のとおり、実施例１で作製した粘着シートの樹脂層の表面（１）上には、剥離材（Ｒ１）を除去後に、複数の凹部が出現し、存在していることが分かる。【０２３１】
一方、図９（ａ）は、実施例１で作製した粘着シートの樹脂層の表面（２）側近傍の断面画像であり、図９（ｂ）は、当該粘着シートの樹脂層の表面（２）の斜視画像である。なお、図９（ａ）の画像では、当該画像中の右下に記載の１０目盛り分で２０．０μｍの長さを示し、図９（ｂ）の画像では、当該画像中の右下に記載の１０目盛り分で５００μｍの長さを示す。
図９に示された画像のとおり、実施例１で作製した粘着シートの樹脂層の表面（２）上には、複数の凹部が形成されていることが分かる。なお、図９の画像は、樹脂層の表面（２）上の凹部の存在を確認するため、樹脂層の表面（２）上に基材をラミネートする前（裏面処理前）に撮影して取得したものである。【０２３２】
また、図１０は、実施例８で作製した粘着シートについて、剥離剤（Ｒ１）を除去後に走査型電子顕微鏡で観察した際の画像であって、図１０（ａ）は当該粘着シートの樹脂層の表面（１）の斜視画像、図１０（ｂ）は当該粘着シートの樹脂層の表面（２）の斜視画像である。なお、図１０（ａ）、（ｂ）の画像では、当該画像中の右下に記載の１０目盛り分で１．００ｍｍの長さを示す。
図１０に示された画像のとおり、実施例８で作製した粘着シートの樹脂層の表面（１）上には、剥離材（Ｒ１）を除去後に、複数の凹部が出現し、存在しており、表面（２）上にも、複数の凹部が形成されていることが分かる。
なお、図１０（ｂ）の画像についても、樹脂層の表面（２）上の凹部の存在を確認するため、樹脂層の表面（２）上に基材をラミネートする前（裏面処理前）に撮影して取得したものである。【０２３３】
一方、比較例１及び２で作製した粘着シートが有する樹脂層の表面には、特定の凹部の形成は認められず、エア抜け性が劣る結果となった。また、比較例１の粘着シートは、更に耐ブリスター性も劣る結果となった。
図１１は、比較例１で作製した粘着シートを走査型電子顕微鏡で観察した際の画像であって、（ａ）は当該粘着シートの断面画像、（ｂ）は当該粘着シートの樹脂層の表面（１）の斜視画像である。なお、図１１（ａ）の画像では、当該画像中の右下に記載の１０目盛り分で２０．０μｍの長さを示し、図１１（ｂ）の画像では、当該画像中の右下に記載の１０目盛り分で５００μｍの長さを示す。
図１１に示された画像のとおり、比較例１で作製した粘着シートの樹脂層の表面（１）には、凹部の形成が見られなかった。
【産業上の利用可能性】
【０２３４】
本発明の一態様の粘着シートは、識別又は装飾用、塗装マスキング用、金属板等の表面保護用等に使用する、貼付面積が大きい粘着シートとして有用である。
【符号の説明】
【０２３５】
１ａ、１ｂ、２ａ、２ｂ    粘着シート
１１    剥離材（Ｒ１）
１２    樹脂層
１２１    表面（１）
１２２    表面（２）
（Ｘ）    樹脂部分（Ｘ）
（Ｙ）    粒子部分（Ｙ）
（Ｘ１）    主に樹脂部分（Ｘ）を含む層（Ｘ１）
（Ｘ２）    主に樹脂部分（Ｘ）を含む層（Ｘ２）
（Ｙ１）    粒子部分（Ｙ）を１５質量％以上含む層（Ｙ１）
１３    基材
１４    剥離材（Ｒ２）
２１、２１０、２１１、２１２    凹部（Ｚ１）
２１ａ    交差箇所
２２、２２１、２２２    凹部（Ｚ２）
５０、５０１、５０２、５０３、５０４、５０５    １辺５ｍｍの正方形
５１    非貼付部分
５２    貼付部分
【図１】
0005990658.tif 000007
【図２】
0005990658.tif 000008
【図３】
0005990658.tif 000009
【図４】
0005990658.tif 000010
【図５】
0005990658.tif 000011
【図６】
0005990658.tif 000012
【図７】
0005990658.tif 000013
【図８】
0005990658.tif 000014
【図９】
0005990658.tif 000015
【図１０】
0005990658.tif 000016
【図１１】
0005990658.tif 000017